(57)【要約】  本明細書は、基材と、前記基材上に順次に備えられた第１光吸収層、光反射層、および第２光吸収層を含む無機物層とを含み、数式１で表される△Ｅ１２が１以上である、装飾部材およびその製造方法に関する。
2021523404.tif 000002
【特許請求の範囲】
【請求項１】
基材と、
前記基材上に順次に備えられた第１光吸収層、光反射層、および第２光吸収層を含む無機物層とを含み、
下記数式１で表される△Ｅ１２が１以上である、装飾部材：
［数式１］
【数１】
2021523404.tif 000019
前記数式１中、
Ｌ１＊、ａ１＊およびｂ１＊は前記第１光吸収層のＣＩＥ明度（Ｌ１＊）および色度（ａ１＊、ｂ１＊）座標値であり、
Ｌ２＊、ａ２＊およびｂ２＊は前記第２光吸収層のＣＩＥ明度（Ｌ２＊）および色度（ａ２＊、ｂ２＊）座標値である。
【請求項２】
Ｌ１＊：Ｌ２＊は１．１：１〜５：１である、請求項１に記載の装飾部材。
【請求項３】
（ａ１＊）２＋（ｂ１＊）２：（ａ２＊）２＋（ｂ２＊）２は２：１〜２００：１である、請求項１または２に記載の装飾部材。
【請求項４】
前記第１光吸収層のＣＩＥ明度（Ｌ１＊）が０以上１００以下であり、（ａ１＊）２＋（ｂ１＊）２が３００以上２８，０００以下である、請求項１〜３のいずれか１項に記載の装飾部材。
【請求項５】
前記第２光吸収層のＣＩＥ明度（Ｌ２＊）が０以上１００以下であり、（ａ２＊）２＋（ｂ２＊）２が１０以上２８，０００以下である、請求項１〜４のいずれか１項に記載の装飾部材。
【請求項６】
前記第１光吸収層および第２光吸収層は、それぞれ独立して、インジウム（Ｉｎ）、チタン（Ｔｉ）、スズ（Ｓｎ）、シリコン（Ｓｉ）、ゲルマニウム（Ｇｅ）、アルミニウム（Ａｌ）、銅（Ｃｕ）、ニッケル（Ｎｉ）、バナジウム（Ｖ）、タングステン（Ｗ）、タンタル（Ｔａ）、モリブデン（Ｍｏ）、ネオジム（Ｎｄ）、鉄（Ｆｅ）、クロム（Ｃｒ）、コバルト（Ｃｏ）、金（Ａｕ）、および銀（Ａｇ）から選択される１種または２種以上の材料；その酸化物；その窒化物；その酸窒化物；炭素；および炭素複合体からなる群より選択された１種または２種以上の材料を含む単一層または多層である、請求項１〜５のいずれか１項に記載の装飾部材。
【請求項７】
前記第１光吸収層および前記第２光吸収層は、互いに異なる材料を含む単一層または多層である、請求項１〜６のいずれか１項に記載の装飾部材。
【請求項８】
前記光反射層は、インジウム（Ｉｎ）、チタン（Ｔｉ）、スズ（Ｓｎ）、シリコン（Ｓｉ）、ゲルマニウム（Ｇｅ）、アルミニウム（Ａｌ）、銅（Ｃｕ）、ニッケル（Ｎｉ）、バナジウム（Ｖ）、タングステン（Ｗ）、タンタル（Ｔａ）、モリブデン（Ｍｏ）、ネオジム（Ｎｄ）、鉄（Ｆｅ）、クロム（Ｃｒ）、コバルト（Ｃｏ）、金（Ａｕ）、および銀（Ａｇ）から選択される１種または２種以上の材料；その酸化物；その窒化物；その酸窒化物；炭素；および炭素複合体からなる群より選択された１種または２種以上の材料を含む単一層または多層である、請求項１〜７のいずれか１項に記載の装飾部材。
【請求項９】
前記第１光吸収層および前記第２光吸収層の厚さは、互いに同一または異なり、それぞれ１ｎｍ以上１０００ｎｍ以下である、請求項１〜８のいずれか１項に記載の装飾部材。
【請求項１０】
前記基材と前記第１光吸収層との間；前記第１光吸収層と前記光反射層との間；前記光反射層および前記第２光吸収層の間；および前記第２光吸収層の前記光反射層に対向する面のいずれか１つ以上に備えられたパターン層をさらに含むものである、請求項１〜９のいずれか１項に記載の装飾部材。
【請求項１１】
前記パターン層は、非対称構造の断面を有する凸部または凹部形状を含むものである、請求項１０に記載の装飾部材。
【請求項１２】
前記基材と前記第１光吸収層との間；前記第１光吸収層と前記光反射層との間；および前記光反射層および前記第２光吸収層の間；および前記第２光吸収層の前記光反射層に対向する面のいずれか１つ以上に備えられたカラーフィルムをさらに含む、請求項１〜１１のいずれか１項に記載の装飾部材。
【請求項１３】
前記基材は、化粧品容器用プラスチック射出物またはガラス基材を含むものである、請求項１〜１２のいずれか１項に記載の装飾部材。
【請求項１４】
前記プラスチック射出物は、ポリプロピレン（ＰＰ）、ポリスチレン（ＰＳ）、ポリビニルアセテート（ＰＶＡｃ）、ポリアクリレート（ｐｏｌｙａｃｒｙｌａｔｅ）、ポリエチレンテレフタレート（ＰＥＴ）、ポリビニルクロライド（ＰＶＣ）、ポリメチルメタクリレート（ＰＭＭＡ）、エチレン−ビニルアセテートコポリマー（ＥＶＡ）、ポリカーボネート（ＰＣ）、ポリアミド（ｐｏｌｙａｍｉｄｅ）、およびスチレン−アクリロニトリル共重合体（Ｓｔｙｒｅｎｅ−Ａｃｒｙｌｏｎｉｔｒｉｌｅ  ｃｏｐｏｌｙｍｅｒ）のうちの１種以上を含むものである、請求項１３に記載の装飾部材。
【請求項１５】
基材を用意するステップと、
前記基材上に第１光吸収層、光反射層、および第２光吸収層を順次に形成するステップとを含み、
下記数式１で表される△Ｅ１２が１以上である、請求項１〜１４のいずれか１項に記載の装飾部材の製造方法。
［数式１］
【数２】
2021523404.tif 000020
前記数式１中、
Ｌ１＊、ａ１＊およびｂ１＊は前記第１光吸収層のＣＩＥ明度（Ｌ１＊）および色度（ａ１＊、ｂ１＊）座標値であり、
Ｌ２＊、ａ２＊およびｂ２＊は前記第２光吸収層のＣＩＥ明度（Ｌ２＊）および色度（ａ２＊、ｂ２＊）座標値である。
【発明の詳細な説明】
【技術分野】
【０００１】
本出願は、２０１８年６月１５日付で韓国特許庁に提出された韓国特許出願第１０−２０１８−００６９２３４号の出願日の利益を主張し、その内容のすべては本明細書に組み込まれる。
【０００２】
本出願は、装飾部材および装飾部材の製造方法に関する。
【背景技術】
【０００３】
化粧品容器、多様なモバイル機器、家電製品は、製品の機能のほか、製品のデザイン、例えば、色相、形態、パターンなどが、顧客にとっての製品の価値付与に大きな役割を果たす。デザインによって製品の選好度および価格も左右されている。
【０００４】
一例として、化粧品コンパクト容器の場合、多様な色相と色感を多様な方法で実現して製品に適用している。ケース素材自体に色を付与する方式と、色と形を実現したデコフィルムをケース素材に付着させてデザインを付与する方式とがある。
【０００５】
既存のデコフィルムにおいて、色相の発現は、印刷、蒸着などの方法により実現しようとした。異種の色相を単一面に表現する場合は２回以上印刷をしなければならず、立体パターンに色を多様に加えようとする際は実現が現実的に難しい。また、既存のデコフィルムは、見る角度によって色相が固定されており、やや変化があるとしても色感の差の程度に限る。
【先行技術文献】
【特許文献】
【０００６】
【特許文献１】大韓民国公開特許公報第１０−２０１０−０１３５８３７号
【発明の概要】
【発明が解決しようとする課題】
【０００７】
本出願は、装飾部材および装飾部材の製造方法を提供する。
【課題を解決するための手段】
【０００８】
本明細書は、基材と、前記基材上に順次に備えられた第１光吸収層、光反射層、および第２光吸収層を含む無機物層とを含み、下記数式１で表される△Ｅ１２が１以上である、装飾部材を提供する。
［数式１］
【数１】
2021523404.tif 000003
前記数式１中、Ｌ１＊、ａ１＊およびｂ１＊は前記第１光吸収層のＣＩＥ明度（Ｌ１＊）および色度（ａ１＊、ｂ１＊）座標値であり、Ｌ２＊、ａ２＊およびｂ２＊は前記第２光吸収層のＣＩＥ明度（Ｌ２＊）および色度（ａ２＊、ｂ２＊）座標値である。
【０００９】
また、本明細書は、基材を用意するステップと、前記基材上に第１光吸収層、光反射層、および第２光吸収層を順次に形成するステップとを含み、下記数式１で表される△Ｅ１２が１以上である、前述した装飾部材の製造方法を提供する。
［数式１］
【数２】
2021523404.tif 000004
前記数式１中、Ｌ１＊、ａ１＊およびｂ１＊は前記第１光吸収層のＣＩＥ明度（Ｌ１＊）および色度（ａ１＊、ｂ１＊）座標値であり、Ｌ２＊、ａ２＊およびｂ２＊は前記第２光吸収層のＣＩＥ明度（Ｌ２＊）および色度（ａ２＊、ｂ２＊）座標値である。
【発明の効果】
【００１０】
本明細書は、眺める方向によって異なる色を示す異色性を有し、前記異色性の視認性が改善された装飾部材および装飾部材の製造方法を提供する。
【００１１】
また、本明細書は、装飾部材の両面で現れる色相が互いに異なり、見る面によって異色性を有する装飾部材および装飾部材の製造方法を提供する。
【００１２】
さらに、本明細書は、装飾部材のいずれか１つの光吸収層の眺める方向によって異なる色を示す異色性を有する装飾部材および装飾部材の製造方法を提供する。
【図面の簡単な説明】
【００１３】
【図１】本明細書の一実施態様に係る装飾部材を示す図である。
【図２】本明細書の一実施態様に係る装飾部材を示す図である。
【図３】本明細書の一実施態様に係る装飾部材を示す図である。
【図４】本明細書の一実施態様に係る装飾部材を示す図である。
【図５】本明細書の一実施態様に係る装飾部材を示す図である。
【図６】本明細書の一実施態様に係る装飾部材を示す図である。
【図７】本明細書の一実施態様に係る装飾部材を示す図である。
【図８】本明細書の一実施態様に係る装飾部材を示す図である。
【図９】本明細書の一実施態様に係る装飾部材を示す図である。
【図１０】本明細書の一実施態様に係る装飾部材を示す図である。
【図１１】本明細書の一実施態様に係る装飾部材を示す図である。
【図１２】本明細書の一実施態様に係る装飾部材を示す図である。
【図１３】本明細書の一実施態様に係る装飾部材を示す図である。
【図１４】本明細書の一実施態様に係る装飾部材を示す図である。
【図１５】本明細書の一実施態様に係る装飾部材を示す図である。
【図１６】本明細書の一実施態様に係る装飾部材を示す図である。
【図１７】本明細書の一実施態様に係る装飾部材を示す図である。
【図１８】本明細書の一実施態様に係る装飾部材を示す図である。
【図１９】本明細書の一実施態様に係る装飾部材を示す図である。
【図２０】本明細書の一実施態様に係る装飾部材を示す図である。
【図２１】本明細書の一実施態様に係る装飾部材を示す図である。
【図２２】本明細書の一実施態様に係る装飾部材を示す図である。
【図２３】本明細書の一実施態様に係る装飾部材を示す図である。
【図２４】本明細書の一実施態様に係る装飾部材を示す図である。
【図２５】本明細書の一実施態様に係る装飾部材を示す図である。
【図２６】本明細書の一実施態様に係る装飾部材を示す図である。
【図２７】本明細書の一実施態様に係る装飾部材を示す図である。
【図２８】本明細書の一実施態様に係る装飾部材を示す図である。
【図２９】実験例１による装飾部材の色相を示す図である。
【発明を実施するための形態】
【００１４】
以下、本明細書について詳細に説明する。
【００１５】
本明細書において、「または」とは、他に定義しない限り、挙げられたものを選択的にまたはすべて含む場合、すなわち「および／または」の意味を表す。
【００１６】
本明細書において、「層」とは、当該層が存在する面積を７０％以上覆っているものを意味する。好ましくは７５％以上、より好ましくは８０％以上覆っているものを意味する。
【００１７】
本明細書において、「断面」とは、前記凸部または凹部をいずれか一方向に切断したときの面を意味する。例えば、断面とは、前記装飾部材を地面上に置いたとき、前記地面と平行な方向または地面に対して垂直な方向に、前記凸部または凹部を切断したときの面を意味することができる。前記実施態様に係る装飾部材のパターン層の凸部または凹部形状の表面は、地面に対して垂直な方向の断面の少なくとも１つが非対称構造を有することを特徴とする。
【００１８】
本明細書において、「Ａ、ＢおよびＣが順次に備えられた」というのは、Ａ、ＢおよびＣが順に備えられたことを意味し、各構成の間には他の構成が含まれていてもよい。例えば、「Ａ、ＢおよびＣが順次に備えられたもの」は、ＡおよびＢの間にＤがさらに備えられて、「Ａ、Ｄ、ＢおよびＣ」が備えられたものを含むことができる。
【００１９】
本明細書において、「非対称構造の断面」とは、断面の縁で構成された図形が線対称性または点対称性をもたない構造であることを意味する。線対称性とは、ある図形を一直線を中心に対称させたときに重なる性質を有することをいう。点対称性は、ある図形を一点を基準に１８０度回転したとき、本来の図形に完全に重なる対称性質を有することを意味する。ここで、前記非対称構造の断面の縁は、直線、曲線、またはこれらの組み合わせであってもよい。
【００２０】
本明細書において、ある層の「厚さ」とは、当該層の下面から上面までの最短距離を意味する。
【００２１】
図１は、本明細書の一実施態様に係る装飾部材の積層構造を例示する図である。図１には、基材１００、第１光吸収層２００、光反射層３００、および第２光吸収層４００が順次に備えられた装飾部材の積層構造を示した。
【００２２】
図２は、本明細書の一実施態様に係る装飾部材の積層構造を例示する図である。パターン層５００が基材１００と第１光吸収層２００との間に備えられた装飾部材の積層構造を例示したが、前記パターン層５００は、装飾部材の他の構成の間に備えられてもよい。
【００２３】
図３および図４は、本明細書の一実施態様に係る装飾部材の積層構造を例示する図である。保護層６００が装飾部材の最外郭に備えられたことを示したが、他の構成の間に備えられてもよい。
【００２４】
本明細書において、「光吸収層」と「光反射層」は、互いに相対的な物性を有する層であって、前記光吸収層は、前記光反射層に比べて光吸収度が高い層を意味し、前記光反射層は、前記光吸収層に比べて光反射度が高い層を意味することができる。
【００２５】
前記光吸収層および光反射層は、それぞれ単一層で構成されてもよく、２層以上の多層で構成されてもよい。
【００２６】
前記光吸収層では光の入射経路および反射経路で光吸収が行われ、また、光は光吸収層の表面と光吸収層と光反射層との界面でそれぞれ反射し、２つの反射光が強め合うか、または弱め合う干渉をするようになる。これは図５に示されている。図５は、基材１０１、光反射層２０１、および光吸収層３０１で構成された積層体を示す図である。
【００２７】
前記光吸収層の表面で反射する光は表面反射光、光吸収層と光反射層との界面で反射する光は界面反射光と表現される。
【００２８】
本明細書において、光吸収層と光反射層は、その機能によって名付けられたものである。特定の波長を有する光に対して、光を相対的に多く反射する層を光反射層と表現することができ、光を相対的に少なく反射する層を光吸収層と表現することができる。これは図６に示す構造と下記数式Ａおよび数式Ｂで説明することができる。
［数式Ａ］
【数３】
2021523404.tif 000005
前記数式中、ｎｉ（λ）はｉ番目の層の波長（λ）による屈折率を意味し、ｋｉ（λ）はｉ番目の層の波長（λ）による消衰係数（ｅｘｔｉｎｃｔｉｏｎ  ｃｏｅｆｆｉｃｉｅｎｔ）を意味する。消衰係数は特定の波長で対象物質が光をどれくらい強く吸収するかを定義できる尺度であって、定義は後述する。
【００２９】
前記数式を適用して、各波長で計算された界面Ｉｉでの波長毎反射率の和をＲｉとしたとき、Ｒｉは下記数式Ｂの通りである。
［数式Ｂ］
【数４】
2021523404.tif 000006
【００３０】
このとき、積層体の界面のうちＩｉのＲｉが最も大きいとしたとき、界面Ｉｉと接し、界面Ｉｉと光の入る方向に対向して位置した層を光反射層、残りの層を光吸収層として定義することができる。例えば、図６に示す積層体において、界面Ｉｉ＋１の波長毎反射率の和が最も大きい場合、Ｉｉ＋１と接し、界面Ｉｉ＋１と光の入る方向に対向して位置した層Ｌｉ＋１層を光反射層、残りの層Ｌｉ−１層およびＬｉ層を光吸収層として定義することができる。
【００３１】
本明細書の一実施態様に係る装飾部材は、基材と、前記基材上に順次に備えられた第１光吸収層、光反射層、および第２光吸収層を含む無機物層とを含み、下記数式１で表される△Ｅ１２が１以上である、装飾部材を提供する。
［数式１］
【数５】
2021523404.tif 000007
【００３２】
前記数式１中、Ｌ１＊、ａ１＊およびｂ１＊は前記第１光吸収層のＣＩＥ明度（Ｌ１＊）および色度（ａ１＊、ｂ１＊）座標値であり、Ｌ２＊、ａ２＊およびｂ２＊は前記第２光吸収層のＣＩＥ明度（Ｌ２＊）および色度（ａ２＊、ｂ２＊）座標値である。
【００３３】
本明細書の一実施態様に係る装飾部材は、基材を含む。前記基材について後述する。
【００３４】
本明細書の一実施態様に係る装飾部材は、前記基材上に順次に備えられた第１光吸収層、光反射層、および第２光吸収層を含む無機物層を含む。前記第１光吸収層と前記第２光吸収層は、光反射層を挟んで備えられていることとそれぞれに関する個別的な説明を除けば、光吸収層に関する一般的な説明が適用可能である。
【００３５】
本明細書の一実施態様に係る装飾部材は、第１光吸収層／光反射層／第２光吸収層が順次に配置された構造を有する。このような構造をサンドイッチ（ｓａｎｄｗｉｃｈ）構造と名付けることができる。それぞれの光吸収層に入射した光は光反射層で反射し、再度光吸収層を経て、人の目または観察手段に入射する。
【００３６】
本明細書の一実施態様によれば、第１光吸収層に入射し、光反射層の第１光吸収層側の一面で反射して現れる色相１は、第２光吸収層に入射し、光反射層の第２光吸収層側の一面で反射して現れる色相２とは互いに異なっていてもよい。これは図７に示す積層構造から説明することができる。
【００３７】
このとき、光反射層の表面構造を凸または凹の形状に変更する場合に現れる像の大きさも調節可能である。
【００３８】
本明細書の一実施態様において、前記色相１と色相２とが互いに異なるのは、下記数式１で表現される。
【００３９】
本明細書の一実施態様に係る装飾部材は、下記数式１で表される△Ｅ１２が１以上、３以上、１０以上、２０以上、または３０以上であってもよい。
［数式１］
【数６】
2021523404.tif 000008
前記数式１中、Ｌ１＊、ａ１＊およびｂ１＊は前記第１光吸収層のＣＩＥ明度（Ｌ１＊）および色度（ａ１＊、ｂ１＊）座標値であり、Ｌ２＊、ａ２＊およびｂ２＊は前記第２光吸収層のＣＩＥ明度（Ｌ２＊）および色度（ａ２＊、ｂ２＊）座標値である。
【００４０】
前記△Ｅ１２は、装飾部材の第１光吸収層で現れる色相１と第２光吸収層で現れる色相２との差を意味するもので、いずれか１つの光吸収層を見る角度によって現れる色差を意味する△Ｅとは異なるのである。
【００４１】
また、△Ｅ１２は、各光吸収層の同じ中心視野角で測定するものであり得る。中心視野角とは、装飾部材の光吸収層の表面の中心点と観察手段とを結ぶ直線が、光吸収層の表面の法線となす角度を意味することができる。例えば、中心視野角が０度の地点でそれぞれの光吸収層側で測定した値であり得る。中心視野角が０度の地点というのは、装飾部材の光吸収層の法線方向へのいずれか１つの直線において、前記直線上の第１光吸収層と第２光吸収層側でそれぞれ測定した値であり得る。
【００４２】
前記△Ｅ１２が０ではない任意の正数値を有するというのは、第１光吸収層と第２光吸収層それぞれの示す色相が互いに異なることを意味する。この場合、装飾部材を観察する方向が第１光吸収層側であるときと、第２光吸収層側であるときとで、観察者が視感する色相が互いに異なるので、観察者に装飾部材を見る方向によって多様な色感を付与することができる。
【００４３】
具体的には、△Ｅ１２が前記数値範囲を満たす場合、第１光吸収層と第２光吸収層それぞれの示す色相がより多様に現れることにより、観察者に装飾部材を見る方向によってより多様な色感を付与することができる。
【００４４】
本明細書の一実施態様において、前記Ｌ１＊：Ｌ２＊は１．１：１〜５：１、好ましくは１．１〜４．５：１、より好ましくは１．１：１〜４：１であってもよい。
【００４５】
本明細書の一実施態様において、（ａ１＊）２＋（ｂ１＊）２：（ａ２＊）２＋（ｂ２＊）２は２：１〜２００：１、好ましくは２：１〜１５０：１、より好ましくは２：１〜１００：１であってもよい。前記数値範囲を満たす場合、第１光吸収層と第２光吸収層で現れる色相の色度がより多様化することができる。
【００４６】
本明細書の一実施態様において、前記第１光吸収層のＣＩＥ明度（Ｌ１＊）が０以上１００以下であり、（ａ１＊）２＋（ｂ１＊）２が３００以上２８，０００以下であってもよい。
【００４７】
本明細書の一実施態様において、前記第１光吸収層のＣＩＥ明度（Ｌ１＊）が０以上１００以下、好ましくは０以上９５以下であり、（ａ１＊）２＋（ｂ１＊）２が３００以上２８，０００以下、好ましくは３５０以上２５，０００以下であってもよい。
【００４８】
本明細書の一実施態様において、前記第２光吸収層のＣＩＥ明度（Ｌ２＊）が０以上１００以下であり、（ａ２＊）２＋（ｂ２＊）２が１０以上２８，０００以下であってもよい。
【００４９】
本明細書の一実施態様において、前記第２光吸収層のＣＩＥ明度（Ｌ２＊）が０以上１００以下、０以上９５であり、（ａ２＊）２＋（ｂ２＊）２が１０以上２８，０００以下、または２０以上２５，０００以下であってもよい。
【００５０】
本明細書の一実施態様において、前記（ａ１＊）２＋（ｂ１＊）２と前記（ａ２＊）２＋（ｂ２＊）２の差値は１０以上２５，０００以下、２０以上２３，０００以下、５０以上２０，０００以下、または１００以上２０，０００以下であってもよい。前記数値範囲を満たす場合、第１光吸収層と第２光吸収層で現れる色相の明度および色度がより多様化することができる。
【００５１】
本明細書の一実施態様において、前記第１光吸収層および第２光吸収層の△Ｅ１２、明度（Ｌ＊）および彩度（ａ＊、ｂ＊）は、各光吸収層の材料、厚さ、構造消衰係数（ｋ）または屈折率（ｎ）などの物性値を調節することにより決定可能である。
【００５２】
本明細書の一実施態様において、前記第１光吸収層および前記第２光吸収層の材料は同一でも異なっていてもよい。
【００５３】
本明細書の一実施態様において、前記第１光吸収層および第２光吸収層は、それぞれ独立して、インジウム（Ｉｎ）、チタン（Ｔｉ）、スズ（Ｓｎ）、シリコン（Ｓｉ）、ゲルマニウム（Ｇｅ）、アルミニウム（Ａｌ）、銅（Ｃｕ）、ニッケル（Ｎｉ）、バナジウム（Ｖ）、タングステン（Ｗ）、タンタル（Ｔａ）、モリブデン（Ｍｏ）、ネオジム（Ｎｄ）、鉄（Ｆｅ）、クロム（Ｃｒ）、コバルト（Ｃｏ）、金（Ａｕ）、および銀（Ａｇ）から選択される１種または２種以上の材料；その酸化物；その窒化物；その酸窒化物；炭素；および炭素複合体からなる群より選択された１種または２種以上の材料を含む単一層または多層であってもよい。
【００５４】
本明細書の一実施態様において、前記第１光吸収層および第２光吸収層は、それぞれ独立して、インジウム（Ｉｎ）、チタン（Ｔｉ）、スズ（Ｓｎ）、シリコン（Ｓｉ）、ゲルマニウム（Ｇｅ）、アルミニウム（Ａｌ）、銅（Ｃｕ）、ニッケル（Ｎｉ）、バナジウム（Ｖ）、タングステン（Ｗ）、タンタル（Ｔａ）、モリブデン（Ｍｏ）、ネオジム（Ｎｄ）、鉄（Ｆｅ）、クロム（Ｃｒ）、コバルト（Ｃｏ）、金（Ａｕ）、および銀（Ａｇ）から選択される２つ以上の合金、その酸化物、その窒化物、またはその酸窒化物を含むことができる。
【００５５】
本明細書の一実施態様において、前記第１光吸収層および第２光吸収層は、それぞれ独立して、銅酸化物、銅窒化物、銅酸窒化物、アルミニウム酸化物、アルミニウム窒化物、アルミニウム酸窒化物、およびモリブデンチタン酸窒化物から選択される１種または２種以上を含むことができる。
【００５６】
本明細書の一実施態様において、前記第１光吸収層および第２光吸収層は、それぞれ独立して、炭素および炭素複合体から選択された１種または２種以上を含むことができる。
【００５７】
本明細書の一実施態様において、前記第１光吸収層は、単一層であってもよい。
【００５８】
本明細書の一実施態様において、前記第２光吸収層は、単一層であってもよい。
【００５９】
本明細書の一実施態様において、前記第１光吸収層および前記第２光吸収層は、それぞれ独立して、シリコン（Ｓｉ）またはゲルマニウム（Ｇｅ）を含むことができる。シリコン（Ｓｉ）またはゲルマニウム（Ｇｅ）からなる光吸収層は、４００ｎｍにおける屈折率（ｎ）が０〜８であり、０〜７であってもよく、消衰係数（ｋ）が０超過４以下、好ましくは０．０１〜４であり、０．０１〜３または０．０１〜１であってもよい。
【００６０】
本明細書の一実施態様において、前記第１光吸収層および前記第２光吸収層は、それぞれ独立して、銅酸化物、銅窒化物、銅酸窒化物、アルミニウム酸化物、アルミニウム窒化物、アルミニウム酸窒化物、およびモリブデンチタン酸窒化物から選択される１種または２種以上を含むことができる。この場合、光吸収層は、４００ｎｍにおける屈折率（ｎ）が１〜３、例えば、２〜２．５であってもよいし、消衰係数（ｋ）が０超過４以下、好ましくは０．０１〜２．５、好ましくは０．２〜２．５、より好ましくは０．２〜０．６であってもよい。
【００６１】
本明細書の一実施態様において、前記第１光吸収層および前記第２光吸収層のいずれか１つ以上は、それぞれＡｌＯｘＮｙ（ｘ＞０、ｙ＞０）であってもよい。
【００６２】
本明細書の一実施態様において、前記第１光吸収層および前記第２光吸収層のいずれか１つ以上は、ＡｌＯｘＮｙ（０≦ｘ≦１．５、０≦ｙ≦１）であってもよい。
【００６３】
本明細書の一実施態様において、前記第１光吸収層および前記第２光吸収層のいずれか１つ以上は、ＡｌＯｘＮｙ（ｘ＞０、ｙ＞０）であり、全原子数１００％に対して各原子の数が下記式を満たす。
【数７】
2021523404.tif 000009
【００６４】
本明細書の一実施態様において、前記第１光吸収層および前記第２光吸収層は、互いに同一または異なる材料を含むことができる。
【００６５】
本明細書の一実施態様において、前記第１光吸収層および前記第２光吸収層は、互いに異なる材料を含む単一層または多層であってもよい。
【００６６】
本明細書の一実施態様において、前記第１光吸収層および前記第２光吸収層の厚さは、同一でも異なっていてもよい。
【００６７】
本明細書の一実施態様において、前記第１光吸収層および前記第２光吸収層の厚さは、互いに同一または異なり、それぞれ１ｎｍ以上１０００ｎｍ以下、５ｎｍ以上５００ｎｍ以下、３０ｎｍ以上５００ｎｍ以下、または１０ｎｍ以上１００ｎｍ以下であってもよい。前記数値範囲を満たす場合、第１光吸収層および第２光吸収層で現れる色相の鮮明度に優れ、異色性が大きく現れることができる。
【００６８】
本明細書の一実施態様において、前記第１光吸収層および前記第２光吸収層の厚さは、互いに異なっていてもよい。
【００６９】
本明細書の一実施態様において、前記第１光吸収層の厚さおよび前記第２光吸収層の厚さの比は１：１．１以上１：１０以下、１：１．１以上１：８以下、好ましくは１：１．１以上１：５以下であってもよい。
【００７０】
本明細書の一実施態様において、前記第１光吸収層および前記第２光吸収層の領域毎厚さの差は２〜２００ｎｍであり、所望の色相差によって決定可能である。
【００７１】
本明細書の一実施態様において、前記第１光吸収層および前記第２光吸収層の消衰係数（ｋ）は、同一でも異なっていてもよい。
【００７２】
本明細書の一実施態様において、前記第１光吸収層および前記第２光吸収層の４００ｎｍにおける消衰係数（ｋ）は、互いに同一または異なり、０超過４以下、０．０１〜４、０．０１〜３．５、０．０１〜３、または０．１〜１であってもよい。消衰係数（ｋ）は−（ｌ／４ｐＩ）（ｄＩ／ｄｘ）（ここで、光吸収層内における経路単位長さ（ｄｘ）、例えば、１ｍあたりの光の強度の減少分率ｄＩ／Ｉにｌ／４ｐを乗じた値であり、ここで、ｌは光の波長である。
【００７３】
本明細書の一実施態様において、前記第１光吸収層および前記第２光吸収層の３８０〜７８０ｎｍの可視光線全波長領域における消衰係数（ｋ）が０超過４以下であり、０．０１〜４であることが好ましく、０．０１〜３．５であってもよく、０．０１〜３であってもよいし、０．１〜１であってもよい。可視光線全波長領域における消衰係数（ｋ）が前記範囲であるので、可視光線範囲内で光吸収層の役割を果たすことができる。
【００７４】
本明細書の一実施態様において、前記第１光吸収層および前記第２光吸収層の消衰係数（ｋ）は異なっていてもよい。
【００７５】
本明細書の一実施態様において、前記第１光吸収層および前記第２光吸収層の屈折率（ｎ）は、同一または異なり、それぞれ４００ｎｍにおける屈折率（ｎ）が０〜８であることが好ましく、０〜７であってもよく、０．０１〜３であってもよく、２〜２．５であってもよい。屈折率（ｎ）はｓｉｎθ１／ｓｉｎθ２（θ１は光吸収層の表面から入射する光の角であり、θ２は光吸収層の内部での光の屈折角である）で計算される。
【００７６】
本明細書の一実施態様において、前記第１光吸収層および前記第２光吸収層の屈折率（ｎ）は異なっていてもよい。
【００７７】
本明細書の一実施態様において、前記第１光吸収層および前記第２光吸収層の３８０ｎｍ〜７８０ｎｍにおける屈折率（ｎ）が０〜８であることが好ましく、０〜７であってもよく、０．０１〜３であってもよく、２〜２．５であってもよい。屈折率（ｎ）はｓｉｎθ１／ｓｉｎθ２（θ１は光吸収層の表面から入射する光の角であり、θ２は光吸収層の内部での光の屈折角である）で計算される。
【００７８】
同一の屈折率（ｎ）値を有するとしても、３８０〜７８０ｎｍにおける消衰係数（ｋ）値が０の場合と、消衰係数（ｋ）値が０．０１の場合とは
【数８】
2021523404.tif 000010
＞１である差を示すことができる。例えば、ガラス／アルミニウム／アルミニウム酸化物／空気層の積層構造に、光源としてＤ６５（太陽光スペクトル）を照射した場合をシミュレーションしたとき、前記アルミニウム酸化物のｋ値が０のときと、０．０１のときの△Ｅ＊ａｂは下記表１のように得られた。このとき、アルミニウム層の厚さ（ｈ１）は１２０ｎｍであり、アルミニウム酸化物層の厚さ（ｈ２）は下記表１に記した。ｋ値はシミュレーションのために任意に０と０．０１に設定し、ｎ値はアルミニウムの値を用いた。
【００７９】
［表１］
【表１】
2021523404.tif 000011
【００８０】
本明細書の一実施態様において、前記光反射層は、金属層、金属酸窒化物層、または無機物層であってもよい。前記光反射層は、単一層で構成され、２層以上の多層で構成されてもよい。本明細書の一実施態様において、前記光反射層は、インジウム（Ｉｎ）、チタン（Ｔｉ）、スズ（Ｓｎ）、シリコン（Ｓｉ）、ゲルマニウム（Ｇｅ）、アルミニウム（Ａｌ）、銅（Ｃｕ）、ニッケル（Ｎｉ）、バナジウム（Ｖ）、タングステン（Ｗ）、タンタル（Ｔａ）、モリブデン（Ｍｏ）、ネオジム（Ｎｄ）、鉄（Ｆｅ）、クロム（Ｃｒ）、コバルト（Ｃｏ）、金（Ａｕ）、および銀（Ａｇ）から選択される１種または２種以上の材料；その酸化物；その窒化物；その酸窒化物；炭素；および炭素複合体からなる群より選択された１種または２種以上の材料を含む単一層または多層であってもよい。本明細書の一実施態様において、前記光反射層は、インジウム（Ｉｎ）、チタン（Ｔｉ）、スズ（Ｓｎ）、シリコン（Ｓｉ）、ゲルマニウム（Ｇｅ）、アルミニウム（Ａｌ）、銅（Ｃｕ）、ニッケル（Ｎｉ）、バナジウム（Ｖ）、タングステン（Ｗ）、タンタル（Ｔａ）、モリブデン（Ｍｏ）、ネオジム（Ｎｄ）、鉄（Ｆｅ）、クロム（Ｃｒ）、コバルト（Ｃｏ）、金（Ａｕ）、および銀（Ａｇ）から選択される２つ以上の合金、その酸化物、窒化物、または酸窒化物を含むことができる。例えば、前記光反射層は、前記金属の中から選択される２つ以上の合金を含むことができる。より具体的には、前記光反射層は、モリブデン、アルミニウム、または銅を含むことができる。
【００８１】
本明細書の一実施態様において、前記光反射層は、炭素または炭素複合体を含むインクを用いて製造されることにより、高抵抗の反射層を実現することができる。前記炭素または炭素複合体としては、カーボンブラック、ＣＮＴなどがある。前記炭素または炭素複合体を含むインクは、前述した材料またはその酸化物、窒化物、または酸窒化物を含むことができ、例えば、インジウム（Ｉｎ）、チタン（Ｔｉ）、スズ（Ｓｎ）、シリコン（Ｓｉ）、ゲルマニウム（Ｇｅ）、アルミニウム（Ａｌ）、銅（Ｃｕ）、ニッケル（Ｎｉ）、バナジウム（Ｖ）、タングステン（Ｗ）、タンタル（Ｔａ）、モリブデン（Ｍｏ）、ネオジム（Ｎｄ）、鉄（Ｆｅ）、クロム（Ｃｒ）、コバルト（Ｃｏ）、金（Ａｕ）、および銀（Ａｇ）から選択される１種または２種以上の酸化物が含まれる。前記炭素または炭素複合体を含むインクを印刷した後、硬化工程が追加的に行われてもよい。
【００８２】
本明細書の一実施態様において、前記光反射層は、２種以上の材料を含む場合、２種以上の材料を１つの工程、例えば、蒸着または印刷の方法を利用して形成してもよいが、１種以上の材料で先に層を形成した後、追加的に１種以上の材料でその上に層を形成する方法が利用可能である。例えば、インジウムやスズを蒸着して層を形成した後、炭素を含むインクを印刷した後、硬化させて光反射層を形成することができる。前記インクは、チタン酸化物、シリコン酸化物のような酸化物が追加的に含まれてもよい。
【００８３】
本明細書の一実施態様において、前記無機物層の厚さは、例えば、１０ｎｍ〜２μｍであってもよい。無機物層の厚さが前記範囲内の場合、眺める方向によって異なる色を示す異色性を有し、前記異色性の視認性が改善された装飾部材を提供するのに有利であり得る。前記無機物層の厚さは、例えば、１０ｎｍ以上、５０ｎｍ以上、または１００ｎｍ以上であってもよく、１μｍ以下、８００ｎｍ以下、６００ｎｍ以下、４００ｎｍ以下、または３００ｎｍ以下であってもよい。前記装飾部材は、眺める方向によって異なる色を示す異色性を示すことができる。前記装飾部材は、パターン層の表面形状を変形することにより、前記異色性の視認性を改善することができる。
【００８４】
本明細書の一実施態様に係る装飾部材は、前記基材と前記第１光吸収層との間；前記第１光吸収層と前記光反射層との間；光反射層および前記第２光吸収層の間；および前記第２光吸収層の前記光反射層に対向する面のいずれか１つ以上に備えられたパターン層をさらに含んでもよい。
【００８５】
本明細書の一実施態様において、前記パターン層は、前記基材と前記第１光吸収層との間に備えられてもよい。
【００８６】
本明細書の一実施態様において、前記パターン層は、非対称構造の断面を有する凸部または凹部形状を含む。
【００８７】
本明細書の一実施態様において、前記パターン層は、非対称構造の断面を有する凸部形状を含む。
【００８８】
本明細書の一実施態様において、前記パターン層は、非対称構造の断面を有する凹部形状を含む。
【００８９】
本明細書の一実施態様において、前記パターン層は、非対称構造の断面を有する凸部形状および非対称構造の断面を有する凹部形状を含む。
【００９０】
本明細書において、「断面」とは、前記凸部または凹部をいずれか一方向に切断したときの面を意味する。例えば、断面とは、前記装飾部材を地面上に置いたとき、前記地面と平行な方向、または地面に対して垂直な方向に、前記凸部または凹部を切断したときの面を意味することができる。前記実施態様に係る装飾部材のパターン層の凸部または凹部形状の表面は、地面に対して垂直な方向の断面の少なくとも１つが非対称構造を有することを特徴とする。
【００９１】
本明細書において、「非対称構造の断面」とは、断面の縁で構成された図形が線対称性または点対称性をもたない構造であることを意味する。線対称性とは、ある図形を一直線を中心に対称させたときに重なる性質を有することをいう。点対称性は、ある図形を一点を基準に１８０度回転したとき、本来の図形に完全に重なる対称性質を有することを意味する。ここで、前記非対称構造の断面の縁は、直線、曲線、またはこれらの組み合わせであってもよい。
【００９２】
本明細書において、前記「凸部形状」は、「凸部単位体形状」を１つ以上含み、前記「凹部形状」は、「凹部単位体形状」を１つ以上含むことができる。前記凸部単位体形状または凹部単位体形状は、２つの傾斜辺（第１傾斜辺および第２傾斜辺）を含む形状を意味し、３つ以上の傾斜辺を含む形状ではない。図８を参照すれば、円Ｃ１の凸部形状（Ｐ１）は、第１傾斜辺および第２傾斜辺を含む１つの凸部単位体形状である。しかし、円Ｃ２に含まれる凸部形状は、凸部単位体形状を２つ含むものである。前記第１傾斜辺は、それぞれ凸部形状または凹部形状の左側傾斜辺として定義することができ、前記第２傾斜辺は、それぞれ凸部形状または凹部形状の右側傾斜辺を意味することができる。
【００９３】
上記のように、パターン層の表面に含まれる非対称構造の断面を有する凸部または凹部によって、前記装飾部材は異色性を発現することができる。異色性とは、見る角度によって異なる色相が観測されることを意味する。色の表現はＣＩＥ  Ｌ＊ａ＊ｂ＊で表現可能であり、色差はＬ＊ａ＊ｂ＊空間での距離（△Ｅ＊ａｂ）を利用して定義される。具体的には、色差は
【数９】
2021523404.tif 000012
であり、０＜△Ｅ＊ａｂ＜１の範囲内では観察者が色差を認識することができない［参考文献：Ｍａｃｈｉｎｅ  Ｇｒａｐｈｉｃｓ  ａｎｄ  Ｖｉｓｉｏｎ２０（４）：３８３−４１１］。したがって、本明細書では、異色性を△Ｅ＊ａｂ＞１で定義することができる。
【００９４】
本明細書の一実施態様において、前記装飾部材は△Ｅ＊ａｂ＞１の異色性を有する。具体的には、前記装飾部材全体において色座標ＣＩＥ  Ｌ＊ａ＊ｂ＊上でのＬ＊ａ＊ｂ＊の空間での距離である色差△Ｅ＊ａｂが１を超えることができる。
【００９５】
図９は、本明細書の一実施態様に係るパターン層を含む装飾部材を例示的に示す（基材および保護層図示せず）。前記パターン層の表面は、前記凸部（Ｐ１）の間に、前記凸部に比べて高さの小さい第２凸部（Ｐ２）が配置された形状を有することができる。以下、第２凸部の前に説明された凸部を第１凸部と称することができる。
【００９６】
図１０は、本明細書の一実施態様に係るパターン層を含む装飾部材を例示的に示す。前記パターン層の表面は、前記凸部（Ｐ１）の先端部（尖った部分）に、前記凸部に比べて高さの小さい凹部（Ｐ３）をさらに含む形状を有することができる。このような装飾部材は、イメージの色が、見る角度によって繊細に変わる効果を奏することができる。
【００９７】
本明細書の一実施態様において、前記パターン層は、凸部または凹部形状を含み、各形状は逆像の構造で配列されたものであってもよい。
【００９８】
図１１は、本明細書の一実施態様に係るパターン層を含む装飾部材を例示的に示す。図１１（ａ）に示すように、前記パターン層の表面は、複数の凸部が１８０度の逆像の構造で配列された形状を有することができる。具体的には、前記パターン層の表面は、第１傾斜面に比べて第２傾斜面の傾斜角が大きい第１領域（Ｃ１）と、第１傾斜面に比べて第２傾斜面の傾斜角が大きい第２領域（Ｃ２）とを含むことができる。一つの例示において、前記第１領域に含まれる凸部は第１凸部（Ｐ１）と称することができ、前記第２領域に含まれる凸部は第４凸部（Ｐ４）と称することができる。前記第１凸部（Ｐ１）および第４凸部（Ｐ４）の高さ、幅、傾斜角、および第１および第２傾斜面のなす角度は、前記凸部（Ｐ１）の項目で述べた内容が同様に適用可能である。図１１（ｂ）に示すように、前記第１領域および第２領域のいずれか１つの領域はイメージまたはロゴに対応し、他の１つの領域は背景部分に対応するように構成することができる。このような装飾部材は、イメージまたはロゴの色が、見る角度によって繊細に変わる効果を奏することができる。また、イメージまたはロゴ部分と背景部分が、眺める方向によって色が互いに変わって見える装飾効果を奏することができる。
【００９９】
本明細書の一実施態様において、前記第１領域および第２領域は、それぞれ複数の凸部を含むことができる。前記第１領域および第２領域の幅および凸部の個数は、目的とするイメージまたはロゴの大きさを考慮して適宜調節可能である。
【０１００】
本明細書において、凸部（Ｐ１）の傾斜角（ａ２、ａ３）は、凸部（Ｐ１）の傾斜面（Ｓ１、Ｓ２）とパターン層の水平面とのなす角度を意味することができる。本明細書において、特別な言及がない限り、図上にて第１傾斜面は凸部の左側傾斜面として定義することができ、第２傾斜面は凸部の右側傾斜面を意味することができる。
【０１０１】
本明細書の一実施態様において、前記パターン層の凸部（Ｐ１）は、断面が多角形であり、一方向に延びる柱形状を有することができる。一つの例示において、前記凸部（Ｐ１）の断面は、三角形であるか、または三角形の先端部（尖った部分または頂点部分）に小さい凹部をさらに含む形状を有することができる。
【０１０２】
本明細書の一実施態様において、前記第１傾斜面（Ｓ１）と第２傾斜面（Ｓ２）とのなす角度（ａ１）は８０度〜１００度の範囲内であってもよい。前記角度（ａ１）は、具体的には、８０度以上、８３度以上、８６度以上、または８９度以上であってもよく、１００度以下、９７度以下、９４度以下、または９１度以下であってもよい。前記角度は、第１傾斜面と第２傾斜面とからなる頂点の角度を意味することができる。前記第１傾斜面と第２傾斜面とが互いに頂点をなさない場合、前記第１傾斜面と第２傾斜面とを仮想で延ばして頂点をなすようにした状態の頂点の角度を意味することができる。
【０１０３】
本明細書の一実施態様において、前記凸部（Ｐ１）の第１傾斜面の傾斜角（ａ２）と第２傾斜面の傾斜角（ａ３）との差は３０度〜７０度の範囲内であってもよい。前記第１傾斜面の傾斜角（ａ２）と第２傾斜面の傾斜角（ａ３）との差は、例えば、３０度以上、３５度以上、４０度以上、または４５度以上であってもよく、７０度以下、６５度以下、６０度以下、または５５度以下であってもよい。第１傾斜面と第２傾斜面の傾斜角の差が前記範囲内の場合、方向による色表現の実現の面で有利であり得る。すなわち、異色性がより大きく現れることができる。
【０１０４】
本明細書の一実施態様において、前記凸部（Ｐ１）の高さ（Ｈ１）は５μｍ〜３０μｍであってもよい。凸部の高さが前記範囲内の場合、生産工程的な面で有利であり得る。本明細書において、凸部の高さは、前記パターン層の水平面を基準として、凸部の最も高い部分と最も低い部分との最短距離を意味することができる。この凸部の高さに関する説明は、上述した凹部の深さにも同一の数値範囲が適用可能である。
【０１０５】
本明細書の一実施態様において、前記凸部（Ｐ１）の幅（Ｗ１）は１０μｍ〜９０μｍであってもよい。凸部の幅が前記範囲内の場合、パターンを加工および形成するにあたり工程的な面で有利であり得る。前記凸部（Ｐ１）の幅（Ｗ１）は、例えば、１０μｍ以上、１５μｍ以上、２０μｍ以上、または２５μｍ以上であってもよく、９０μｍ以下、８０μｍ以下、７０μｍ以下、６０μｍ以下、５０μｍ以下、４０μｍ以下、または３５μｍ以下であってもよい。この幅に関する説明は、凸部だけでなく、上述した凹部にも適用可能である。
【０１０６】
本明細書の一実施態様において、前記凸部（Ｐ１）間の間隔は０μｍ〜２０μｍであってもよい。本明細書において、凸部間の間隔は、隣接する２つの凸部において、１つの凸部が終わる地点と、他の１つの凸部が始まる地点との最短距離を意味することができる。前記凸部間の間隔が適切に維持される場合、装飾部材を、凸部の傾斜角がより大きい傾斜面側から眺めたとき、相対的に明るい色を示さなければならないが、反射領域がシェーディングに暗く見える現象を改善することができる。前記凸部の間には、後述のように、前記凸部に比べて高さのより小さい第２凸部が存在し得る。この間隔に関する説明は、凸部だけでなく、上述した凹部にも適用可能である。
【０１０７】
本明細書の一実施態様において、前記第２凸部（Ｐ２）の高さ（Ｈ２）は、前記第１凸部（Ｐ１）の高さ（Ｈ１）の１／５〜１／４の範囲を有することができる。例えば、前記第１凸部と第２凸部の高さの差（Ｈ１−Ｈ２）は１０μｍ〜３０μｍであってもよい。第２凸部の幅（Ｗ２）は１μｍ〜１０μｍであってもよい。前記第２凸部の幅（Ｗ２）は、具体的には、１μｍ以上、２μｍ以上、３μｍ以上、４μｍ以上、または４．５μｍ以上であってもよく、１０μｍ以下、９μｍ以下、８μｍ以下、７μｍ以下、６μｍ以下、または５．５μｍ以下であってもよい。
【０１０８】
本明細書の一実施態様において、前記第２凸部は、傾斜角が互いに異なる２つの傾斜面（Ｓ３、Ｓ４）を有することができる。前記第２凸部の前記２つの傾斜面がなす角度（ａ４）は２０度〜１００度であってもよい。前記角度（ａ４）は、具体的には、２０度以上、３０度以上、４０度以上、５０度以上、６０度以上、７０度以上、８０度以上、または８５度以上であってもよく、１００度以下または９５度以下であってもよい。前記第２凸部の両傾斜面の傾斜角の差（ａ６−ａ５）は０度〜６０度であってもよい。前記傾斜角の差（ａ６−ａ５）は０度以上、１０度以上、２０度以上、３０度以上、４０度以上、または４５度以上であってもよく、６０度以下または５５度以下であってもよい。前記第２凸部の寸法が前記範囲内の場合、傾斜面の角度が大きい側面から光の流入を増加させて明るい色相を形成できるという面で有利であり得る。
【０１０９】
本明細書の一実施態様において、前記凹部（Ｐ３）の高さ（Ｈ３）は３μｍ〜１５μｍであってもよい。前記凹部（Ｐ３）の高さ（Ｈ３）は、具体的には、３μｍ以上であってもよく、１５μｍ以下、１０μｍ以下、５μｍ以下であってもよい。前記凹部は、傾斜角が互いに異なる２つの傾斜面（Ｓ５、Ｓ６）を有することができる。前記凹部の前記２つの傾斜面がなす角度（ａ７）は２０度〜１００度であってもよい。前記角度（ａ７）は、具体的には、２０度以上、３０度以上、４０度以上、５０度以上、６０度以上、７０度以上、８０度以上、または８５度以上であってもよく、１００度以下または９５度以下であってもよい。前記凹部の両傾斜面の傾斜角の差（ａ９−ａ８）は０度〜６０度であってもよい。前記傾斜角の差（ａ９−ａ８）は０度以上、１０度以上、２０度以上、３０度以上、４０度以上、または４５度以上であってもよく、６０度以下または５５度以下であってもよい。前記凹部の寸法が前記範囲内の場合、鏡面において色感の追加が可能であるという面で有利であり得る。
【０１１０】
本明細書の一実施態様において、前記パターン層は、凸部形状を含み、前記凸部形状の断面は、第１傾斜辺および第２傾斜辺を含み、前記第１傾斜辺および第２傾斜辺の形態は、互いに同一または異なり、それぞれ直線状または曲線状である。
【０１１１】
図１２は、本明細書の一実施態様に係るパターン層を含む装飾部材を例示的に示す。パターン層の断面は、凸部形状を有し、凸部形状の断面は、第１傾斜辺を含む第１領域（Ｄ１）と、第２傾斜辺を含む第２領域（Ｄ２）とを含む。前記第１傾斜辺および第２傾斜辺は直線状である。第１傾斜辺と第２傾斜辺とのなす角度（ｃ３）は７５度〜１０５度、または８０度〜１００度であってもよい。第１傾斜辺と地面とのなす角度（ｃ１）と、第２傾斜辺と地面とのなす角度（ｃ２）とは異なる。例えば、ｃ１およびｃ２の組み合わせは２０度／８０度、１０度／７０度、または３０度／７０度であってもよい。
【０１１２】
図１３は、本明細書の一実施態様に係るパターン層を含む装飾部材を例示的に示す。パターン層の断面は、凸部形状を有し、凸部形状の断面は、第１傾斜辺を含む第１領域（Ｅ１）と、第２傾斜辺を含む第２領域（Ｅ２）とを含む。前記第１傾斜辺および第２傾斜辺のいずれか１つ以上は曲線状であってもよい。例えば、第１傾斜辺と第２傾斜辺はいずれも曲線状であってもよく、第１傾斜辺は直線状で、第２傾斜辺は曲線状であってもよい。第１傾斜辺は直線状で、第２傾斜辺は曲線状の場合、角度ｃ１は角度ｃ２より大きくてよい。図１３は、第１傾斜辺が直線状で、第２傾斜辺が曲線状であることを示す図である。曲線状を有する傾斜辺が地面となす角度は、傾斜辺と地面との当接する地点から第１傾斜辺と第２傾斜辺の接する地点まで任意の直線を引いた時、その直線と地面とのなす角度から計算される。曲線状の第２傾斜辺は、パターン層の高さによって屈曲度が異なっていてもよく、曲線は曲率半径を有することができる。前記曲率半径は、凸部形状の幅（Ｅ１＋Ｅ２）の１０倍以下であってよい。図１３（ａ）は、曲線の曲率半径が凸部形状の幅の２倍であることを示す図であり、図１３（ｂ）は、曲線の曲率半径が凸部形状の幅の１倍であることを示す図である。凸部の幅（Ｅ１＋Ｅ２）に対する曲率がある部分（Ｅ２）の比率は９０％以下であってもよい。図１３（ａ）および（ｂ）は、前記凸部の幅（Ｅ１＋Ｅ２）に対する曲率がある部分（Ｅ２）の比率が６０％であることを示す図である。
【０１１３】
本明細書の一実施態様において、前記凸部形状の断面は、三角形または四角形の多角形状であってもよい。
【０１１４】
図１４は、本明細書の一実施態様に係るパターン層を含む装飾部材を例示的に示す。パターン層の断面は、凸部形状を有し、凸部形状の断面は、四角形状であってもよい。前記四角形状は、一般的な四角形状であってもよいし、各傾斜辺の傾斜角が互いに異なっていれば特に限定されない。前記四角形状は、三角形を一部切断して残る形態であり得る。例えば、一対の対辺が平行な四角形である台形、または互いに平行な対辺の対が存在しない四角形状であってもよい。凸部形状の断面は、第１傾斜辺を含む第１領域（Ｆ１）と、第２傾斜辺を含む第２領域（Ｆ３）と、第３傾斜辺を含む第３領域（Ｆ２）とを含む。第３傾斜辺は、地面に平行であっても、平行でなくてもよい。例えば、四角形状が台形の場合、第３傾斜辺は地面に平行である。第１傾斜辺から第３傾斜辺のいずれか１つ以上は曲線状であってもよいし、曲線状に関する内容は上述した通りである。Ｆ１＋Ｆ２＋Ｆ３をすべて合計した長さは凸部形状の幅として定義され、幅に関する内容は上述した通りである。
【０１１５】
本明細書の一実施態様において、前記パターン層は、２以上の凸部形状を含み、各凸部形状間の一部または全部に平坦部をさらに含んでもよい。
【０１１６】
図１５は、本明細書の一実施態様に係るパターン層を含む装飾部材を例示的に示す。パターン層の各凸部の間に平坦部を含むことができる。前記平坦部は、凸部が存在しない領域を意味する。パターン層が平坦部をさらに含むことを除けば、残りの構成要素（Ｄ１、Ｄ２、ｃ１、ｃ２、ｃ３、第１傾斜辺および第２傾斜辺）に関する説明は上述した通りである。一方、Ｄ１＋Ｄ２＋Ｇ１をすべて合計した長さはパターンのピッチとして定義されるが、上述したパターンの幅とは相違がある。
【０１１７】
本明細書の一実施態様において、前記凸部または凹部形状の表面は、前記凸部または凹部形状を２以上含む。このように２以上の凸部または凹部形状の表面を有することで、異色性をより大きくできる。このとき、２以上の凸部または凹部形状は、同一の形状が繰り返された形態であってもよいが、互いに異なる形状が含まれてもよい。
【０１１８】
本明細書の一実施態様において、前記非対称構造の断面を有する凸部または凹部形状は、少なくとも１つの断面が、傾斜角が異なるか、屈曲度が異なるか、辺の形態が異なる２以上の辺を含む。例えば、少なくとも１つの断面を構成する辺のうち２つの辺が、互いに傾斜角が異なるか、屈曲度が異なるか、辺の形態が異なる場合には、前記凸部または凹部は、非対称構造を有する。
【０１１９】
本明細書の一実施態様において、前記凸部または凹部の形状は、少なくとも１つの断面が、傾斜角が互いに異なる第１傾斜辺および第２傾斜辺を含む。
【０１２０】
本明細書において、他に言及しない限り、「辺」は、直線であってもよいが、これに限定されず、全部または一部が曲線であってもよい。例えば、辺は、円や楕円の弧の一部、波構造、ジグザグなどの構造を含むことができる。
【０１２１】
本明細書において、前記辺が円や楕円の弧の一部を含む場合、その円や楕円は曲率半径を有することができる。前記曲率半径は、曲線の極めて短い区間を円弧に換算したとき、円弧の半径として定義される。
【０１２２】
本明細書において、他に言及しない限り、「傾斜辺」は、前記装飾部材を地面に置いたとき、地面に対して辺のなす角度が０度超過９０度以下である辺を意味する。このとき、辺が直線の場合は、直線と地面とのなす角度を測定することができる。辺に曲線が含まれている場合、前記装飾部材を地面に置いたとき、前記辺のうち地面に最も近い地点と、前記面のうち地面から最も遠い地点とを最短距離で連結した直線が、地面となす角度を測定することができる。
【０１２３】
本明細書において、他に言及しない限り、傾斜角とは、前記装飾部材を地面に置いたとき、前記パターン層を構成する面、または辺が地面となす角度であって、０度超過９０度以下である。あるいは、パターン層を構成する面または辺が地面に接する地点（ａ'）と、パターン層を構成する面または辺が地面から最も遠く離れた地点（ｂ'）とを互いに連結したときに生じる線分（ａ'−ｂ'）と、地面とのなす角度を意味することができる。
【０１２４】
本明細書において、他に言及しない限り、屈曲度とは、辺または面の連続した地点での接線の勾配の変化程度を意味する。辺または面の連続した地点での接線の勾配の変化が大きいほど、屈曲度は大きい。
【０１２５】
本明細書の一実施態様において、前記第１傾斜辺と第２傾斜辺とのなす角度（ａ１）は８０度〜１００度の範囲内であってもよい。前記角度（ａ１）は、具体的には、８０度以上、８３度以上、８６度以上、または８９度以上であってもよく、１００度以下、９７度以下、９４度以下、または９１度以下であってもよい。前記角度は、第１傾斜辺と第２傾斜辺とからなる頂点の角度を意味することができる。前記第１傾斜辺と第２傾斜辺とが互いに頂点をなさない場合、前記第１傾斜辺と第２傾斜辺とを仮想で延ばして頂点をなすようにした状態の頂点の角度を意味することができる。
【０１２６】
本明細書の一実施態様において、前記凸部（Ｐ１）の第１傾斜辺の傾斜角（ａ２）と第２傾斜辺の傾斜角（ａ３）との差は３０度〜７０度の範囲内であってもよい。前記第１傾斜辺の傾斜角（ａ２）と第２傾斜辺の傾斜角（ａ３）との差は、例えば、３０度以上、３５度以上、４０度以上、または４５度以上であってもよく、７０度以下、６５度以下、６０度以下、または５５度以下であってもよい。第１傾斜辺と第２傾斜辺の傾斜角の差が前記範囲内の場合、方向による色表現の実現の面で有利であり得る。
【０１２７】
図１６は、本明細書の一実施態様に係る装飾部材のパターン層とその製造方法を例示的に示す図である。パターン層の断面は、凸部形状を有し、凸部形状の断面は、ＡＢＯ１三角形状の特定の領域を除去した形態であってもよい。前記除去される特定の領域を決定する方法は以下の通りである。傾斜角ｃ１およびｃ２に関する内容は上述した通りである。
１）ＡＯ１線分をＬ１：Ｌ２の比率で分ける、ＡＯ１線分上の任意の点Ｐ１を設定する。
２）ＢＯ１線分をｍ１：ｍ２の比率で分ける、ＢＯ１線分上の任意の点Ｐ２を設定する。
３）ＡＢ線分をｎ１：ｎ２の比率で分ける、ＡＢ線分上の任意の点Ｏ２を設定する。
４）Ｏ２Ｏ１線分をｏ１：ｏ２の比率で分ける、Ｏ１Ｏ２線分上の任意の点Ｐ３を設定する。
このとき、Ｌ１：Ｌ２、ｍ１：ｍ２、ｎ１：ｎ２、およびｏ１：ｏ２の比率は、互いに同一または異なり、それぞれ独立して、１：１０００〜１０００：１であってもよい。
５）Ｐ１Ｏ１Ｐ２Ｐ３多角形がなす領域を除去する。
６）ＡＢＰ２Ｐ３Ｐ１多角形がなす形状を凸部の断面とする。
【０１２８】
前記パターン層はＬ１：Ｌ２、ｍ１：ｍ２、ｎ１：ｎ２、およびｏ１：ｏ２の比率を調節することにより、多様な形態に変形可能である。例えば、前記Ｌ１およびｍ１が大きくなる場合、パターンの高さが高くなり、前記ｏ１が大きくなる場合、凸部上に形成される凹部の高さが小さくなり、ｎ１の比率を調節することにより、凸部に形成される凹部の最も低い地点の位置を、凸部の傾斜辺のいずれか一方に近いように調節することができる。
【０１２９】
図１７は、図１６による装飾部材のパターン層の製造方法により製造されたパターン層を例示的に示す図である。前記Ｌ１：Ｌ２、ｍ１：ｍ２、およびｏ１：ｏ２の比率がすべて同一である場合、断面の形状が台形の形態であってもよい。台形の高さ（ｈａ、ｈｂ）は前記Ｌ１：Ｌ２の比率を調節することにより変化可能である。例えば、図１７（ａ）は、前記Ｌ１：Ｌ２の比率が１：１であり、図１７（ｂ）は、前記Ｌ１：Ｌ２の比率が２：１の場合に製造されるパターン層を示す図である。
【０１３０】
本明細書の一実施態様において、前記パターン層の表面の凸部または凹部形状は、前記パターン層の表面外側に突出したコーン（ｃｏｎｅ）状の凸部、または前記パターン層の表面内側に陥没したコーン（ｃｏｎｅ）状の凹部であってもよい。
【０１３１】
本明細書の一実施態様において、前記コーン状は、円錐、楕円錐、または多角錐の形態を含む。ここで、多角錐の底面の形態は、三角形、四角形、突出点が５個以上の星形状などがある。一例によれば、装飾部材を地面に置いたとき、前記パターン層の表面がコーン状の凸部形状を有する場合、前記凸部形状の前記地面に対する垂直断面の少なくとも１つは三角形状であってもよい。もう一つの例によれば、装飾部材を地面に置いたとき、前記パターン層の表面がコーン状の凹部形状を有する場合、前記凹部形状の前記地面に対する垂直断面の少なくとも１つは逆三角形状であってもよい。
【０１３２】
本明細書の一実施態様において、前記コーン状の凸部またはコーン状の凹部形状が、非対称構造の断面を少なくとも１つ有することができる。例えば、前記コーン状の凸部または凹部を、前記凸部または凹部形状の表面側から観察して、コーンの頂点を基準に３６０度回転したときに同一の形態が２つ以下存在する場合、異色性が発現するのに有利である。図１８は、コーン状の凸部形状を、前記凸部形状の表面側から観察したことを示す図であり、ａ）は、いずれも対称構造のコーン状を示す図であり、ｂ）は、非対称構造のコーン状を例示する図である。
【０１３３】
前記装飾部材を地面に置いたとき、対称構造のコーン状は、地面に水平な方向への断面（以下、水平断面という）が円であるか、各辺の長さが等しい正多角形であり、コーンの頂点が、地面に対する水平断面の重心点の前記断面に対して垂直な線上に存在する構造である。しかし、非対称構造の断面を有するコーン状は、コーン状の凸部または凹部の形状の表面側から観察して、コーンの頂点の位置が、コーンの水平断面の重心点ではない点の垂直線上に存在する構造であるか、コーンの水平断面が非対称構造の多角形または楕円である構造である。コーンの水平断面が非対称構造の多角形である場合は、多角形の辺または角の少なくとも１つをそれ以外と異なって設計することができる。
【０１３４】
例えば、図１９のように、コーンの頂点の位置を変更することができる。具体的には、図１９の１番目の図のように、コーン状の凸部形状の表面側から観察して、コーンの頂点を、コーンの地面に対する水平断面の重心点（０１）の垂直線上に位置するように設計する場合、コーンの頂点を基準に３６０度回転したときに４つの同じ構造を得ることができる（４  ｆｏｌｄ  ｓｙｍｍｅｔｒｙ）。しかし、コーンの頂点を、地面に対する水平断面の重心点（０１）ではない位置（０２）に設計することにより、対称構造が破れる。地面に対する水平断面の一辺の長さをｘ、コーンの頂点の移動距離をａおよびｂ、コーンの頂点（０１または０２）から地面に対する水平断面まで垂直に連結した線の長さであるコーン状の高さをｈ、水平断面とコーンの側面とのなす角度をθｎとすれば、図１９の面１、面２、面３、および面４について、下記のようなコサイン値が得られる。
【数１０】
2021523404.tif 000013
【０１３５】
このとき、θ１とθ２は同一であるので異色性がない。しかし、θ３とθ４は異なり、│θ３−θ４│は２色間の色差（△Ｅ＊ａｂ）を意味するので、異色性を示すことができる。ここで、│θ３−θ４│＞０である。このように、コーンの地面に対する水平断面と側面とのなす角度を利用して、対称構造がどれくらい破れているか、すなわち、非対称の程度を定量的に示すことができ、このような非対称の程度を示す数値は異色性の色差に比例する。
【０１３６】
図２０は、最高点が線状の凸部形状を有する表面を示す図であり、ａ）は、異色性を発現しない凸部を有するパターンを例示する図であり、ｂ）は、異色性を発現する凸部を有するパターンを例示する図である。図２０のａ）のＸ−Ｘ'断面は、二等辺三角形または正三角形であり、図２０のｂ）のＹ−Ｙ'断面は、側辺の長さが互いに異なる三角形である。
【０１３７】
本明細書の一実施態様において、前記パターン層は、最高点が線状の凸部形状または最低点が線状の凹部形状の表面を有する。前記線状は、直線状であってもよく、曲線状であってもよいし、曲線と直線をすべて含むか、ジグザグ状であってもよい。これを図２１〜図２３に示した。最高点が線状の凸部または最低点が線状の凹部の形状の表面を、前記凸部または凹部形状の表面側から観察して、前記凸部または凹部の地面に対する水平断面の重心点を基準に３６０度回転したときに同一の形態が１つしか存在しない場合、異色性を発現するのに有利である。
【０１３８】
本明細書の一実施態様において、前記パターン層は、コーン状の先端部が切断された構造の凸部または凹部形状の表面を有する。図２４に、装飾部材を地面に置いたとき、地面に垂直な断面が非対称である逆台形の凹部を実現した写真を示した。このような非対称断面は、台形または逆台形状であってもよい。この場合にも、非対称構造の断面によって異色性を発現することができる。
【０１３９】
上記で例示した構造の他にも、図２５のような多様な凸部または凹部形状の表面を実現することができる。
【０１４０】
本明細書において、他に言及しない限り、「面」は、平面であってもよいが、これに限定されず、全部または一部が曲面であってもよい。例えば、面に対して垂直な方向への断面の形態が円や楕円の弧の一部、波構造、ジグザグなどの構造を含むことができる。
【０１４１】
本明細書の一実施態様において、前記パターン層は、対称構造のパターンを含む。対称構造としては、プリズム構造、レンチキュラーレンズ構造などがある。
【０１４２】
本明細書の一実施態様において、前記装飾部材は、前記光吸収層の前記光反射層に対向する面；前記光吸収層と前記光反射層との間；または前記光反射層の前記光吸収層に対向する面に非対称構造の断面を有する凸部または凹部形状を含むパターン層を含む。
【０１４３】
本明細書の一実施態様において、前記パターン層は、凸部または凹部形状が形成された表面の反対側表面に平坦部を有し、前記平坦部は、基材上に形成されていてよい。前記基材層としてプラスチック基材を使用することができる。プラスチック基板としては、ＴＡＣ（ｔｒｉａｃｅｔｙｌ  ｃｅｌｌｕｌｏｓｅ）；ノルボルネン誘導体などのＣＯＰ（ｃｙｃｌｏ  ｏｌｅｆｉｎ  ｃｏｐｏｌｙｍｅｒ）；ＰＭＭＡ（ｐｏｌｙ（ｍｅｔｈｙｌ  ｍｅｔｈａｃｒｙｌａｔｅ））；ＰＣ（ｐｏｌｙｃａｒｂｏｎａｔｅ）；ＰＥ（ｐｏｌｙｅｔｈｙｌｅｎｅ）；ＰＰ（ｐｏｌｙｐｒｏｐｙｌｅｎｅ）；ＰＶＡ（ｐｏｌｙｖｉｎｙｌ  ａｌｃｏｈｏｌ）；ＤＡＣ（ｄｉａｃｅｔｙｌ  ｃｅｌｌｕｌｏｓｅ）；Ｐａｃ（Ｐｏｌｙａｃｒｙｌａｔｅ）；ＰＥＳ（ｐｏｌｙ  ｅｔｈｅｒ  ｓｕｌｆｏｎｅ）；ＰＥＥＫ（ｐｏｌｙｅｔｈｅｒｅｔｈｅｒｋｅｔｏｎ）；ＰＰＳ（ｐｏｌｙｐｈｅｎｙｌｓｕｌｆｏｎｅ）、ＰＥＩ（ｐｏｌｙｅｔｈｅｒｉｍｉｄｅ）；ＰＥＮ（ｐｏｌｙｅｔｈｙｌｅｎｅｍａｐｈｔｈａｔｌａｔｅ）；ＰＥＴ（ｐｏｌｙｅｔｈｙｌｅｎｅｔｅｒｅｐｈｔａｌａｔｅ）；ＰＩ（ｐｏｌｙｉｍｉｄｅ）；ＰＳＦ（ｐｏｌｙｓｕｌｆｏｎｅ）；ＰＡＲ（ｐｏｌｙａｒｙｌａｔｅ）、または非晶質フッ素樹脂などを使用することができるが、これに限定されるものではない。
【０１４４】
本明細書の一実施態様において、前記パターン層は、熱硬化性樹脂または紫外線硬化性樹脂を含むことができる。前記硬化性樹脂としては、光硬化性樹脂または熱硬化性樹脂を使用することができる。前記光硬化性樹脂としては、紫外線硬化性樹脂を使用することができる。熱硬化性樹脂としては、例えば、シリコーン樹脂、ケイ素樹脂、フラン樹脂、ポリウレタン樹脂、エポキシ樹脂、アミノ樹脂、フェノール樹脂、尿素樹脂、ポリエステル樹脂、またはメラミン樹脂などを使用することができるが、これに限定されるものではない。紫外線硬化性樹脂としては、代表的には、アクリル重合体、例えば、ポリエステルアクリレート重合体、ポリスチレンアクリレート重合体、エポキシアクリレート重合体、ポリウレタンアクリレート重合体、またはポリブタジエンアクリレート重合体、シリコンアクリレート重合体、またはアルキルアクリレート重合体などを使用することができるが、これに限定されるものではない。
【０１４５】
本明細書の一実施態様において、前記パターン層の内部または少なくとも一面に有色染料（ｃｏｌｏｒ  ｄｙｅ）をさらに含んでもよい。前記パターン層の少なくとも一面に有色染料を含むというのは、例えば、前記パターン層の平坦部側に備えられた前述した基材層に有色染料が含まれた場合を意味することができる。
【０１４６】
本明細書の一実施態様において、前記有色染料としては、アントラキノン（ａｎｔｈｒａｑｕｉｎｏｎｅ）系染料、フタロシアニン（ｐｈｔｈａｌｏｃｙａｎｉｎｅ）系染料、チオインジゴ（ｔｈｉｏｉｎｄｉｇｏ）系染料、ペリノン（ｐｅｒｉｎｏｎｅ）系染料、イソキシンジゴ（ｉｓｏｘｉｎｄｉｇｏ）系染料、メタン（ｍｅｔｈａｎｅ）系染料、モノアゾ（ｍｏｎｏａｚｏ）系染料、および１：２金属錯体（１：２  ｍｅｔａｌ  ｃｏｍｐｌｅｘ）系染料などを使用することができる。
【０１４７】
本明細書の一実施態様において、前記パターン層が内部に有色染料を含む場合、前記硬化性樹脂に染料を添加して適用可能である。前記パターン層の下部に有色染料をさらに含む場合、染料が含まれた層を基材層の上部または下部にコーティングする方式で適用可能である。
【０１４８】
本明細書の一実施態様において、前記有色染料の含有量は、例えば、０〜５０ｗｔ％であってもよい。前記有色染料の含有量は、パターン層または装飾部材の透過度およびヘイズ範囲を決定することができ、透過度は、例えば、２０％〜９０％であってもよく、ヘイズは、例えば、１％〜４０％であってもよい。
【０１４９】
図２６は、本明細書の一実施態様に係る装飾部材を例示的に示す。図２６は、基材１００／パターン層５００／第１光吸収層２００／光反射層３００／第２光吸収層４００の積層構造を示す。パターン層の凸部形状の表面上に順次に形成された第１光吸収層２００、光反射層３００、および第２光吸収層４００を含むことができる。このとき、第１傾斜面を含むパターン層の領域Ｅでの第２光吸収層の厚さｔ１と、第２傾斜面を含むパターン層の領域Ｆでの第２光吸収層の厚さｔ２とは同一でも異なっていてもよい。図２６のように互いに向かい合う傾斜面を有するパターンの構造では、同一の条件で蒸着を進行させても、三角形構造の２つの面で光吸収層それぞれの厚さが異なっていてもよい。これによって、１回の工程だけで厚さが異なる２以上の領域を有する光吸収層を形成することができる。これによって、光吸収層の厚さによって発現色相が異なる。このとき、光反射層の厚さは一定以上であれば、色相変化に影響を及ぼさない。
【０１５０】
本明細書の一実施態様に係る装飾部材は、前記基材と前記第１光吸収層との間；前記第１光吸収層と前記光反射層との間；および前記光反射層および前記第２光吸収層の間；および前記第２光吸収層の前記光反射層に対向する面のいずれか１つ以上に備えられたカラーフィルムをさらに含んでもよい。
【０１５１】
前記カラーフィルムは、前記カラーフィルムが備えられていない場合に比べて、前記カラーフィルムが存在する場合、前記無機物層の色座標ＣＩＥ  Ｌ＊ａ＊ｂ＊上でのＬ＊ａ＊ｂ＊の空間での距離である色差ΔＥ＊ａｂが１を超えるようにするものであれば特に限定されない。
【０１５２】
色の表現はＣＩＥ  Ｌ＊ａ＊ｂ＊で表現可能であり、色差はＬ＊ａ＊ｂ＊空間での距離（ΔＥ＊ａｂ）を利用して定義される。具体的には、
【数１１】
2021523404.tif 000014
であり、０＜ΔＥ＊ａｂ＜１の範囲内では観察者が色差を認知することができない［参考文献：Ｍａｃｈｉｎｅ  Ｇｒａｐｈｉｃｓ  ａｎｄ  Ｖｉｓｉｏｎ２０（４）：３８３−４１１］。したがって、本明細書では、カラーフィルムの追加による色差をΔＥ＊ａｂ＞１で定義することができる。
【０１５３】
このようなカラーフィルムを追加的に備えることにより、前記光反射層と光吸収層のような無機物層の材料および厚さが決定されている場合でも、実現可能な色相の幅をより大きく増加させることができる。カラーフィルムの追加による色相変化幅は、カラーフィルムの適用前後のＬ＊ａ＊ｂ＊の差である色差（ΔＥ＊ａｂ）で定義することができる。
【０１５４】
図２７にカラーフィルムの配置位置を例示した。（ただし、パターン層１０１の表面上の凸部または凹部形状、保護層、および基材図示せず）
【０１５５】
図２７（ａ）には、カラーフィルム５０１が第２光吸収層４０１の光反射層３０１側の反対面に備えられた構造、図２７（ｂ）には、カラーフィルム５０１が第２光吸収層４０１と光反射層３０１との間に備えられた構造、図２７（ｃ）には、カラーフィルム５０１が光反射層３０１と第１光吸収層２０１との間に備えられた構造、図２７（ｄ）には、カラーフィルム５０１が基材１０１と第１光吸収層２０１との間に備えられた構造を示す図である。図２７（ｅ）には、カラーフィルム５０１が基材１０１の第１光吸収層２０１側の反対面に備えられた構造、図２７（ｆ）には、カラーフィルムが前記基材と前記第１光吸収層との間；前記第１光吸収層と前記光反射層との間；または前記光反射層および前記第２光吸収層の間；および前記第２光吸収層の前記光反射層に対向する面に備えられたことを示す図であるが、これのみに限定されるものではなく、カラーフィルムのうち１〜４つは省略されてもよい。
【０１５６】
本明細書のもう一つの実施態様によれば、前記基材１０１および第１光吸収層２０１の間にパターン層６０１が備えられた構造においてカラーフィルムの配置位置を図２８に例示した（パターン層１０１の表面上の凸部または凹部形状省略）。
【０１５７】
図２７（ａ）、（ｂ）と図２８（ａ）、（ｂ）のような構造は、カラーフィルムの可視光透過率が０％超過であれば、光反射層からカラーフィルムを通過して入射した光を反射可能なため、光吸収層と光反射層との積層による色相の実現が可能である。
【０１５８】
図２７（ｃ）、図２７（ｄ）および図２８の（ｃ）、（ｄ）のような構造では、カラーフィルムの追加による色差の変化を認識できるように、光反射層３０１のカラーフィルム５０１から発現する色相の光透過率が１％以上、好ましくは３％以上、より好ましくは５％以上であることが好ましい。このような可視光線透過率範囲で透過された光がカラーフィルムによる色相と混合できるからである。
【０１５９】
前記カラーフィルムは、１枚または、同種または異種が２枚以上積層された状態で備えられてもよい。
【０１６０】
前記カラーフィルムは、前述した光反射層および光吸収層の積層構造から発現する色相とともに組み合わされて所望の色相を発現できるものを使用すれば良い。例えば、顔料および染料の１種または２種以上がマトリックス樹脂内に分散して色相を示すカラーフィルムが使用できる。前記のようなカラーフィルムは、カラーフィルムが備えられる位置に直接カラーフィルム形成用組成物をコーティングして形成してもよく、別の基材にカラーフィルム形成用組成物をコーティングするか、キャスティング、押出などの公知の成形方法を利用してカラーフィルムを製造した後、カラーフィルムが備えられる位置にカラーフィルムを配置または付着させる方法が利用可能である。コーティング方法は、ウェットコーティングまたはドライコーティングが使用できる。
【０１６１】
前記カラーフィルムに含まれる顔料および染料としては、最終装飾副材料から所望の色相を達成できるものであって、当技術分野で知られているものの中から選択可能であり、赤色系、黄色系、紫色系、青色系、ピンク色系などの顔料および染料の１種または２種以上が使用できる。具体的には、ペリノン（ｐｅｒｉｎｏｎｅ）系赤色染料、アントラキノン系赤色染料、メチン系黄色染料、アントラキノン系黄色染料、アントラキノン系紫色染料、フタロシアニン系青色染料、チオインジゴ（ｔｈｉｏｉｎｄｉｇｏ）系ピンク色染料、イソキシンジゴ（ｉｓｏｘｉｎｄｉｇｏ）系ピンク色染料などの染料が単独または組み合わせで使用できる。カーボンブラック、銅フタロシアニン（Ｃ．Ｉ．Ｐｉｇｍｅｎｔ  Ｂｌｕｅ  １５：３）、Ｃ．Ｉ．Ｐｉｇｍｅｎｔ  Ｒｅｄ  １１２、Ｐｉｇｍｅｎｔ  ｂｌｕｅ、Ｉｓｏｉｎｄｏｌｉｎｅ  ｙｅｌｌｏｗなどの顔料が単独または組み合わせで使用されてもよい。前記のような染料または顔料は、市販のものを用いることができ、例えば、Ｃｉｂａ  ＯＲＡＣＥＴ社、Ｃｈｏｋｗａｎｇ  Ｐａｉｎｔ（株）などの材料を使用することができる。前記染料または顔料の種類およびこれらの色相は例示に過ぎず、公知の染料または顔料が多様に使用可能であり、これによって、より多様な色相を実現することができる。
【０１６２】
前記カラーフィルムに含まれるマトリックス樹脂は、透明フィルム、プライマー層、接着層、コーティング層などの材料として公知の材料が使用可能であり、特にその材料に限定されない。例えば、アクリル系樹脂、ポリエチレンテレフタレート系樹脂、ウレタン系樹脂、線状オレフィン系樹脂、シクロオレフィン系樹脂、エポキシ系樹脂、トリアセチルセルロース系樹脂などの多様な材料が選択可能であり、前記例示された材料の共重合体または混合物も使用可能である。
【０１６３】
前記カラーフィルムの厚さは特に限定されず、所望の色相を示すことができれば、当技術分野における通常の知識を有する者が厚さを選択して設定することができる。例えば、カラーフィルムの厚さは５００ｎｍ〜１ｍｍであってもよい。
【０１６４】
本明細書の一実施態様に係る装飾部材は、前記基材と前記第１光吸収層との間；前記第１光吸収層と前記光反射層との間；前記光反射層および前記第２光吸収層の間；および前記第２光吸収層の前記光反射層に対向する面のいずれか１つ以上に備えられた保護層をさらに含んでもよい。すなわち、前記保護層は、装飾部材の各層の間または装飾部材の最外郭に備えられることにより、装飾部材を保護する機能をする。
【０１６５】
本明細書において、「保護層」とは、他に定義しない限り、装飾部材の他の層を保護できる層を意味する。例えば、耐湿または耐熱環境で無機物層が劣化するのを防止することができる。あるいは、外部要因によって無機物層またはパターン層にスクラッチが生じることを効果的に抑制して、装飾部材の異色性が効果的に発現できるようにする。
【０１６６】
本明細書の一実施態様において、前記保護層は、アルミニウム酸窒化物を含む。保護層がアルミニウム酸窒化物（ＡｌＯＮ）を含むことにより、保護層がアルミニウム酸窒化物（ＡｌＯＮ）を含まない場合に比べて、後述の保護層の機能が増大できる。また、アルミニウム酸窒化物の各元素の比率を調節する場合、保護機能がさらに向上することができ、これは後述する。
【０１６７】
本明細書の一実施態様において、前記装飾部材は、保護層をさらに含むことにより、高温高湿環境に放置されても、パターン層と無機物層の損傷が抑制されるので、劣悪な環境でも優れた装飾効果が維持できる。
【０１６８】
本明細書において、前記アルミニウム酸窒化物は、ＡｌＯｘＮｙ（０≦ｘ≦１．５、０≦ｙ≦１．０、ｘ＋ｙ＞０．８）であってもよく、好ましくは、０≦ｘ≦１．０、０．１≦ｙ≦１．０、ｘ＋ｙ＞０．８）、より好ましくは、０≦ｘ≦１．０、０．５≦ｙ≦１．０、ｘ＋ｙ＞０．８の数値範囲を満たすことができる。前記数値範囲を満たす場合、光透過度が高くて一定水準の耐摩耗摩擦信頼性を有するため、温度や湿度が変化しても、発現色相の大きな変化を与えることなく無機物層を効果的に保護することができる。また、前記保護層を含む装飾部材の場合、耐湿耐熱性が向上する効果がある。各元素の比率は、Ｘ線光電子分光法（Ｘ−ｒａｙ  ｐｈｏｔｏｅｌｅｃｔｒｏｎ  ｓｐｅｃｔｒｏｓｃｏｐｙ、ＸＰＳ）の測定方法により測定することができる。さらに、前記元素間の比率は、アルミニウム酸窒化物の蒸着時にガス分率を調節して達成することができる。
【０１６９】
本明細書の一実施態様において、保護層の表面に耐摩耗摩擦試験機を用いて３ｇ以下の荷重で２７ｒｐｍで１０回往復して耐摩耗摩擦性を評価したときに発生するスクラッチが３個以下、好ましくは２個以下であってもよい。また、より好ましくは、スクラッチが０個、すなわちスクラッチが発生しない。スクラッチとして評価する基準は、耐摩耗摩擦性テストの際、保護層の表面にスクラッチを発生させるために加えられるスチールウールなどのクラック発生装置の運転長さ（ｄ１）の１／３以上であるキズ（ｄ２）をスクラッチとして評価することができる。例えば、保護層の表面に加えられたクラック発生装置の運転長さが３ｃｍのとき、長さが１．２ｃｍであるキズはスクラッチと評価し、１／３未満である０．８ｃｍのキズはスクラッチと評価しない。前記クラック発生装置の運転長さ（ｄ１）は、装飾部材の全体大きさによって調節可能である。
【０１７０】
前記数値範囲を満たす場合、無機物層を効果的に保護して色相の発現および外観が変動する問題を防止することができる。
【０１７１】
前記耐擦性評価は、耐摩耗摩擦試験機（Ｆａｓｔｎｅｓｓ  ｒｕｂｂｉｎｇ  ｔｅｓｔｅｒ、製品名：ＫＰＤ−３０１、製造会社：（株）Ｋｉｐａｅ  Ｅ＆Ｔ）にスチールウール（ｓｔｅｅｌ  ｗｏｏｌ  １００％  ｏｉｌ  ｆｒｅｅ、Ｂｒｉｗａｘ製品使用）を装着した後、１ｇの荷重で２７ｒｐｍ、１０回往復条件で発生するスクラッチと評価されたキズの個数を数えて計算することができる。
【０１７２】
本明細書の一実施態様において、前記保護層の光透過度は５５０ｎｍで９０％以上１００％以下、好ましくは９５％以上１００％以下であってもよい。測定方法は、分光光度計（Ｓｏｌｉｄｓｐｅｃ．３７００、Ｓｈｉｍａｚｕ）を用いて透過率測定モードで測定する。基材の影響を排除するために基材の透過度を１００％にし、これと比較して保護層の光透過度を測定する。前記数値範囲を満たす場合、保護層の透明性が良くて装飾部材の光学特性が優れたものに維持できる。
【０１７３】
本明細書の一実施態様において、前記保護層の厚さは５ｎｍ以上３０ｎｍ以下、１０ｎｍ以上２０ｎｍ以下であってもよい。前記厚さは、保護層の形成時、蒸着に用いられるプロセス圧力、プラズマガスに対する反応性ガスの流量、電圧、蒸着時間、温度を調節して達成することができる。前記数値範囲を満たす場合、保護層の保護効果が増大可能であり、保護層の光透過度が阻害するのを防止することができる。
【０１７４】
本明細書において、前記保護層は、前記基材または前記無機物層とは区別される層であって、エッチング工程または成分分析などによりその存在の有無を確認することができる。
【０１７５】
具体的には、Ｘ線光電子分光法（Ｘ−ｒａｙ  ｐｈｏｔｏｅｌｅｃｔｒｏｎ  ｓｐｅｃｔｒｏｓｃｏｐｙ、ＸＰＳ）または電子分光化学分析器（Ｅｌｅｃｔｒｏｎ  Ｓｐｅｃｔｒｏｓｃｏｐｙ  ｆｏｒ  Ｃｈｅｍｉｃａｌ  Ａｎａｌｙｓｉｓ：ＥＳＰＡ、Ｔｈｅｒｍｏ  Ｆｉｓｈｅｒ  Ｓｃｉｅｎｔｉｆｉｃ  Ｉｎｃ．）を用いて保護層の表面および厚さ方向へのｓｕｒｖｅｙ  ｓｃａｎを進行させて定性分析をした後、ｎａｒｒｏｗ  ｓｃａｎで定量分析を進行させる。このとき、以下の条件でｓｕｒｖｅｙ  ｓｃａｎおよびｎａｒｒａｗ  ｓｃａｎを得て定性、定量分析を進行させる。Ｐｅａｋ  ｂａｃｋｇｒｏｕｎｄはｓｍａｒｔ方式を使用する。
［表２］
【表２】
2021523404.tif 000015
【０１７６】
本明細書の一実施態様に係る装飾部材および装飾部材の製造方法は、装飾部材の適用が必要な公知の対象に適用可能である。例えば、携帯用電子機器、電子製品、化粧品容器、家具、建築材などに制限なく適用可能である。本明細書の一実施態様に係る装飾部材を携帯用電子機器、電子製品、化粧品容器、家具、建築材などに適用する方式は特に限定されず、当業界でデコフィルムを適用する方式として知られた公知の方式が適用可能である。前記装飾部材は、必要に応じて粘着層をさらに含んでもよい。もう一つの例示において、前記装飾部材は、携帯用電子機器または電子製品に直接コーティングによって適用可能である。この場合、前記装飾部材を携帯用電子機器または電子製品に付着させるための別の粘着層を必要としない。他の例示において、前記装飾部材は、粘着層を介在して携帯用電子機器または電子製品に付着できる。前記粘着層は、光学用透明接着テープ（ＯＣＡ  ｔａｐｅ；ｏｐｔｉｃａｌｌｙ  ｃｌｅａｒ  ａｄｈｅｓｉｖｅ  ｔａｐｅ）または接着樹脂を使用することができる。前記ＯＣＡ  ｔａｐｅまたは接着樹脂としては、当業界で公知のＯＣＡ  ｔａｐｅまたは接着樹脂を制限なく適用可能である。必要に応じて、前記粘着層の保護のための剥離層（ｒｅｌｅａｓｅ  ｌｉｎｅｒ）が追加的に備えられてもよい。本明細書の一実施態様において、前記基材は、化粧品容器用プラスチック射出物またはガラス基材を含むことができる。本明細書の一実施態様において、前記プラスチック射出物は、ポリプロピレン（ＰＰ）、ポリスチレン（ＰＳ）、ポリビニルアセテート（ＰＶＡｃ）、ポリアクリレート（ｐｏｌｙａｃｒｙｌａｔｅ）、ポリエチレンテレフタレート（ＰＥＴ）、ポリビニルクロライド（ＰＶＣ）、ポリメチルメタクリレート（ＰＭＭＡ）、エチレン−ビニルアセテートコポリマー（ＥＶＡ）、ポリカーボネート（ＰＣ）、ポリアミド（ｐｏｌｙａｍｉｄｅ）、およびスチレン−アクリロニトリル共重合体（Ｓｔｙｒｅｎｅ−Ａｃｒｙｌｏｎｉｔｒｉｌｅ  ｃｏｐｏｌｙｍｅｒ）のうちの１種以上を含むものであってもよい。
【０１７７】
本明細書の一実施態様において、前記化粧品容器は、化粧品のコンパクト名板であってもよいが、これのみに限定されるものではない。
【０１７８】
本明細書の一実施態様に係る装飾部材の製造方法は、基材を用意するステップと、前記基材上に第１光吸収層、光反射層、および第２光吸収層を順次に形成するステップとを含み、下記数式１で表される△Ｅ１２が１以上である、前述した装飾部材の製造方法を提供する。
［数式１］
【数１２】
2021523404.tif 000016
前記数式１中、Ｌ１＊、ａ１＊およびｂ１＊は前記第１光吸収層のＣＩＥ明度（Ｌ１＊）および色度（ａ１＊、ｂ１＊）座標値であり、Ｌ２＊、ａ２＊およびｂ２＊は前記第２光吸収層のＣＩＥ明度（Ｌ２＊）および色度（ａ２＊、ｂ２＊）座標値である。
【０１７９】
本明細書の一実施態様に係る装飾部材の製造方法は、基材を用意するステップを含む。前記基材に関する説明は上述した通りである。
【０１８０】
本明細書の一実施態様に係る装飾部材の製造方法は、前記基材上に第１光吸収層、光反射層、および第２光吸収層を順次に形成するステップを含む。
【０１８１】
本明細書の一実施態様に係る装飾部材の製造方法は、前記基材上に第１光吸収層を形成するステップと、前記第１光吸収層上に光反射層を形成するステップと、前記光反射層上に第２光吸収層を形成するステップとを含む。
【０１８２】
本明細書の一実施態様において、前記第１光吸収層を形成するステップ；前記第１光吸収層上に光反射層を形成するステップ；および前記光反射層上に第２光吸収層を形成するステップは、反応性スパッタリング方法によれば良い。反応性スパッタリングとは、エネルギーを有するイオン（例えば、Ａｒ＋）がターゲット物質に衝撃を加え、このときに落ちてきたターゲット物質がパターン層の凸部または凹部形状の表面上に蒸着される方式である。このとき、ベース圧（Ｂａｓｅ  Ｐｒｅｓｓｕｒｅ）は１．０×１０−５Ｔｏｒｒ以下、６．０×１０−６Ｔｏｒｒ以下、好ましくは３．０×１０−６Ｔｏｒｒ以下であってもよい。
【０１８３】
本明細書の一実施態様において、反応性スパッタリング方法は、前記プラズマガスに対する反応性ガスの分率が３０％以上７０％以下、好ましくは４０％以上７０％以下、より好ましくは５０％以上７０％以下であってもよい。前記反応性ガスの分率は（Ｑ反応性ガス／（Ｑプラズマプロセスガス＋Ｑ反応性ガス）＊１００％）で計算される。前記Ｑ反応性ガスは、チャンバ内の反応性ガスの流量を意味し、Ｑプラズマプロセスガスは、チャンバ内のプラズマプロセスガスの流量であり得る。
【０１８４】
本明細書の一実施態様において、前記反応性スパッタリング方法の駆動電力は１００Ｗ以上５００Ｗ以下、好ましくは１５０Ｗ以上３００Ｗ以下であってもよい。
【０１８５】
本明細書の一実施態様において、前記反応性スパッタリング方法の駆動電力は、時間が６０秒以上６００秒以下であってもよく、好ましくは６０秒以上５００秒以下であってもよい。
【０１８６】
本明細書の一実施態様において、前記第１光吸収層および前記第２光吸収層を形成するとき、反応性スパッタリング方法の駆動電力および駆動時間は、互いに異なっていてもよい。
【０１８７】
本明細書の一実施態様において、前記反応性スパッタリング方法で印加される電圧の範囲は３５０Ｖ以上５００Ｖであってもよい。前記電圧の範囲は、ターゲットの状態、プロセス圧力、駆動電力（プロセスパワー）、または反応性ガスの分率によって調節可能である。
【０１８８】
本明細書の一実施態様において、前記反応性スパッタリング方法の蒸着温度は２０℃以上３００℃以下であってもよい。前記範囲より低い温度で蒸着する場合には、ターゲットから落ちてきて基材に到着した粒子の結晶成長に必要なエネルギーが不足して薄膜成長の結晶性が低下する問題点があり、前記範囲より高い温度では、ターゲットから出てくる粒子が蒸発されるか、または揮発（ｒｅ−ｅｖａｐｏｒａｔｉｏｎ）して薄膜の成長速度が低下する問題点がありうる。
【０１８９】
本明細書の一実施態様に係る装飾部材の製造方法は、前記基材と前記第１光吸収層との間；前記第１光吸収層と前記光反射層との間；前記光反射層および前記第２光吸収層の間；および前記第２光吸収層の前記光反射層に対向する面のいずれか１つ以上にパターン層を形成するステップを含むことができる。
【０１９０】
本明細書の一実施態様において、前記パターン層を形成するステップは、装飾部材の目的とする構成の間に硬化性樹脂組成物を塗布し、目的とするパターンを有するモールドで圧着した後、硬化させることによれば良い。前記モールドは、例えば、平板状またはロール状を有することができる。前記モールドとしては、例えば、ソフトモールドまたはハードモールドを使用することができる。
【０１９１】
本明細書の一実施態様において、装飾部材の製造方法は、傾斜角が互いに異なる第１および第２傾斜面を含む凸部形状の表面を含むパターン層の前記第１および第２傾斜面にそれぞれ第１および第２無機物層を蒸着することを含むことができる。このとき、パターン層の前記２つの傾斜面にそれぞれ無機物層を蒸着するため、各傾斜面に無機物層の厚さおよび種類を調節可能なため、異色性のスペクトルを広げることができる。前記製造方法について特に記述しない限り、前記装飾部材の項目で述べた内容が同様に適用可能である。
【０１９２】
本明細書の一実施態様において、前記第１および第２無機物層は、それぞれスパッタ（Ｓｐｕｔｔｅｒ）方式、エバポレーション（Ｅｖａｐｏｒａｔｉｏｎ）方式、蒸発蒸着法、ＣＶＤ（ｃｈｅｍｉｃａｌ  ｖａｐｏｒ  ｄｅｐｏｓｉｔｉｏｎ）、ウェットコーティング（ｗｅｔ  ｃｏａｔｉｎｇ）などにより、第１および第２傾斜面の上部に形成される。特に、スパッタ方式は直進性があるので、ターゲットの位置をチルトして凸部の両傾斜面の蒸着厚さの差を極大化することができる。
【０１９３】
本明細書の一実施態様において、パターン層１０の第１および第２傾斜面のうち傾斜角がより小さい傾斜面側にチルトして第１無機物層２０１を蒸着した後（Ｓ１）、傾斜角がより大きい傾斜面側にチルトして第２無機物層２０２を蒸着することができる（Ｓ２）。このような工程順序（Ｓ１およびＳ２）は順序が変化可能であり、両傾斜面に互いに異なる厚さの無機物を蒸着できるという面で有利であり得る。
【０１９４】
本明細書の一実施態様において、前記１および第２無機物層は、互いに異なる厚さで第１および第２傾斜面の上部に蒸着される。前記第１および第２無機物層の厚さは、それぞれ前記装飾部材の項目で述べた範囲内で、目的とする視感特性を考慮して適宜調節可能である。
【０１９５】
本明細書の一実施態様において、前記１および第２無機物層は、互いに異なる材料で第１および第２傾斜面の上部に蒸着できる。前記第１および第２無機物層の材料は、それぞれ前記装飾部材の項目で述べた材料内で、目的とする視感特性を考慮して適宜調節可能である。
【実施例】
【０１９６】
以下、実施例を通じて本出願を具体的に説明するが、本明細書の範囲が下記の実施例によって制限されるものではない。
【０１９７】
比較例１
【０１９８】
ポリエチレンテレフタレート（ＰＥＴ）基材上に紫外線硬化型樹脂を塗布および硬化してパターン層（図２３）を形成した。この後、窒素を添加して、反応性スパッタリング法によりパターン層上にシリコン（Ｓｉ）第１光吸収層を形成した。このとき、１５０Ｗａｔｔのパワーで１００秒間行い、形成された第１光吸収層の厚さは１０ｎｍであった。
【０１９９】
この後、前記第１光吸収層上に、反応性スパッタリング方式により１５０Ｗで２００秒間行って光反射層（Ａｌ、厚さ１２０ｎｍ）を形成し、光反射層上に再度窒素反応性スパッタリング法によりシリコン（Ｓｉ）第２光吸収層を形成した。このとき、１５０Ｗａｔｔのパワーで１００秒間行い、形成された第２光吸収層の厚さは１０ｎｍであった。
【０２００】
すなわち、第１光吸収層と第２光吸収層の材料（Ｓｉ）および厚さが同一であった。
【０２０１】
パターンの形態は非対称プリズム構造が繰り返された構造で形成し、パターンの一方の面の傾斜角度は６０゜であり、反対側の傾斜角度は４０゜であった。このとき、パターンのピッチは１００マイクロメートルであり、パターンの高さは２５マイクロメートルであった。
【０２０２】
実施例１
【０２０３】
前記比較例１において、第２光吸収層を形成するための反応性スパッタリングを２００秒間行って第２光吸収層の厚さが２０ｎｍであることを除けば、比較例１と同様の方法で装飾部材を製造した。
【０２０４】
実施例２
【０２０５】
前記比較例１において、第２光吸収層を形成するための反応性スパッタリングを２５０秒間行って第２光吸収層の厚さを２５ｎｍに変更した以外は、比較例１と同様の方法で装飾部材を製造した。
【０２０６】
実施例３
【０２０７】
前記比較例１において、第２光吸収層を形成するための反応性スパッタリングを３００秒間行って第２光吸収層の厚さを３０ｎｍに変更した以外は、比較例１と同様の方法で装飾部材を製造した。
【０２０８】
評価例１
【０２０９】
比較例１および実施例１〜３で得られた装飾部材サンプルの基材側に光を入射させて第１光吸収層を通過し、光反射層で反射した光を基材側で観察することができた。また、得られたサンプルの第２光吸収層側に光を入射させて第２光吸収層を通過し、光反射層で反射した光を第２光吸収層側で観察することができた。
【０２１０】
得られたＣＩＥ色座標のＬ＊、ａ＊、ｂ＊値を下記表３に示し、色相は図２９に示した。このとき、視野方向の光吸収層の表面の垂直な方向となす角度は０゜であった。すなわち、光吸収層に垂直な方向であった。
【０２１１】
また、下記数式１によって△Ｅ１２を計算して下記表３に示した。
［数式１］
【数１３】
2021523404.tif 000017
前記数式１中、Ｌ１＊、ａ１＊およびｂ１＊は前記第１光吸収層のＣＩＥ明度（Ｌ１＊）および色度（ａ１＊、ｂ１＊）座標値であり、Ｌ２＊、ａ２＊およびｂ２＊は前記第２光吸収層のＣＩＥ明度（Ｌ２＊）および色度（ａ２＊、ｂ２＊）座標値である。
［表３］
【表３】
2021523404.tif 000018
【０２１２】
前記結果から、比較例１の装飾部材の場合、第１光吸収層および第２光吸収層で現れる色相が同一で△Ｅ１２の計算値が０であったが、実施例１〜３による装飾部材の場合、△Ｅ１２の計算値が１以上で装飾部材の両面で現れる色相が互いに多様に現れることを確認することができた。
【図１】
2021523404.tif 000021
【図２】
2021523404.tif 000022
【図３】
2021523404.tif 000023
【図４】
2021523404.tif 000024
【図５】
2021523404.tif 000025
【図６】
2021523404.tif 000026
【図７】
2021523404.tif 000027
【図８】
2021523404.tif 000028
【図９】
2021523404.tif 000029
【図１０】
2021523404.tif 000030
【図１１】
2021523404.tif 000031
【図１２】
2021523404.tif 000032
【図１３】
2021523404.tif 000033
【図１４】
2021523404.tif 000034
【図１５】
2021523404.tif 000035
【図１６】
2021523404.tif 000036
【図１７（ａ）】
2021523404.tif 000037
【図１７（ｂ）】
2021523404.tif 000038
【図１８】
2021523404.tif 000039
【図１９】
2021523404.tif 000040
【図２０】
2021523404.tif 000041
【図２１】
2021523404.tif 000042
【図２２】
2021523404.tif 000043
【図２３】
2021523404.tif 000044
【図２４】
2021523404.tif 000045
【図２５（ａ）】
2021523404.tif 000046
【図２５（ｂ）】
2021523404.tif 000047
【図２５（ｃ）】
2021523404.tif 000048
【図２５（ｄ）】
2021523404.tif 000049
【図２５（ｅ）】
2021523404.tif 000050
【図２５（ｆ）】
2021523404.tif 000051
【図２５（ｇ）】
2021523404.tif 000052
【図２５（ｈ）】
2021523404.tif 000053
【図２５（ｉ）】
2021523404.tif 000054
【図２６】
2021523404.tif 000055
【図２７】
2021523404.tif 000056
【図２８】
2021523404.tif 000057
【図２９】
2021523404.tif 000058
【国際調査報告】
2021523404.tif 000059
2021523404.tif 000060
2021523404.tif 000061
2021523404.tif 000062